Brevet FR3016885A1 — publié le 20150731

COPOLYMERES THERMOASSOCIATIFS ET ECHANGEABLES, COMPOSITIONS LES COMPRENANT DOMAINE DE L'INVENTION La présente invention concerne un copolymère statistique résultant de la copolymérisation d'au moins un monomère fonctionnalisé par des fonctions diols. L'invention concerne également un procédé de préparation dudit copolymère. L'invention concerne aussi une composition résultant du mélange d'au moins un copolymère 10 résultant de la copolymérisation d'au moins un monomère fonctionnalisé par des fonctions diols et d'au moins un composé comprenant au moins deux fonctions esters boroniques. L'invention concerne également un composé comprenant au moins deux fonctions esters boroniques. La présente invention concerne également un procédé de préparation de copolymères 15 statistiques résultant de la copolymérisation d'au moins un monomère fonctionnalisé par des fonctions esters boroniques. Le domaine de l'invention est celui des polymères associatifs et échangeables. ARRIERE-PLAN TECHNIQUE 20 Les polymères de hauts poids moléculaires sont largement utilisés pour augmenter la viscosité de solutions dans de nombreux domaines, tels que l'industrie du pétrole, du papier, du traitement de l'eau, l'industrie minière, des cosmétiques, du textile et de manière générale dans toutes les techniques industrielles utilisant des solutions épaissies. Or, ces polymères de hauts poids moléculaires présentent l'inconvénient d'avoir une faible 25 résistance au cisaillement permanent par rapport aux mêmes polymères de taille plus faible. Ces contraintes de cisaillement sur les polymères de haut poids moléculaire entrainent des coupures au niveau des chaînes macromoléculaires. Le polymère ainsi dégradé ne possède plus de propriétés épaississantes, et la viscosité des solutions le contenant chute de manière irréversible. Cette perte de résistance au cisaillement permanent conduit à une dégradation des propriétés des solutions à 30 base de polymères de haut poids moléculaire. La demanderesse s'est fixé pour objectif la formulation de nouveaux additifs qui soient plus stables au cisaillement par rapport aux composés de l'art antérieur. Cet objectif est atteint grâce à de nouveaux additifs associatifs et échangeables de manière thermoréversible. Les copolymères associés (potentiellement réticulés) et échangeables de 35 l'invention présentent l'avantage d'être plus stables aux contraintes de cisaillement. Cette caractéristique résulte de l'utilisation combinée de deux composés particuliers, un copolymère statistique portant des fonctions diols et un composé comportant au moins deux fonctions esters boroniques. Il est connu du document W02013147795 des polymères dont au moins un monomère comprend des fonctions esters boroniques. Ces polymères sont utilisés pour la fabrication d'appareils électroniques, notamment pour les appareils dont on souhaite obtenir une interface utilisateur flexible. Ces polymères sont aussi utilisés comme intermédiaire de synthèse. Ils permettent de fonctionnaliser les polymères par couplage avec des groupements luminescents, des groupements transporteurs d'électrons, etc. Le couplage de ces groupements s'effectue par des réactions classiques de chimique organique, faisant intervenir l'atome de bore, comme par exemple le couplage de Suzuki. Toutefois, aucune autre utilisation de ces polymères, ni une association avec d'autres composés n'est envisagée. La demanderesse s'est également fixé pour objectif la synthèse de nouveaux polymères permettant d'augmenter la viscosité de solutions les comprenant par rapport aux polymères de l'art antérieur. En particulier, elle a pour objectif de fournir de nouveaux additifs rhéologiques qui, lorsqu'ils sont introduits dans une solution, notamment dans une solution hydrophobe, ont un comportement inversé vis-à-vis d'une modification de la température par rapport au comportement de la solution et des additifs rhéologiques de type polymère de l'art antérieur. Cet objectif est atteint grâce à de nouveaux additifs rhéologiques pouvant s'associer, pour former éventuellement un gel, et échanger des liens chimiques de manière thermoréversible. Les additifs de la présente invention présentent l'avantage d'augmenter la viscosité de la solution les comprenant lorsque la température augmente. Dans un premier temps, la demanderesse a essayé de synthétiser des copolymères portant des fonctions diols à partir de composés commerciaux tels que le solketal méthacrylate commercialisé par Sigma-Aldrich®. Toutefois, l'utilisation de ce monomère présente plusieurs inconvénients : - son coût à l'achat est élevé ; - la polarité des motifs solketal méthacrylate et 2,3-dihydroxypropyl méthacrylate (résultant de la déprotection de la fonction solketal) limite la solubilité des copolymères dans les milieux apolaires; - la fonction diol pendante est difficilement accessible sur les copolymères; - suivant la nature du copolymère, la déprotection du monomère une fois polymérisé peut s'avérer difficile et/ou mener à la formation de gels. Ainsi, la demanderesse s'est également fixé pour objectif la synthèse de nouveaux copolymères statistiques portant des fonctions diols qui pallient les inconvénients précités. Cet objectif est atteint grâce aux nouveaux copolymères statistiques polydiols Al comprenant au moins un monomère M1 de formule générale (I) telle que décrite ci-après. Les copolymères statistiques polydiols Al de l'invention présentent notamment les avantages suivants : - la déprotection des fonctions diols protégées une fois polymérisé est plus simple du fait de leur plus grande accessibilité; - ils sont mieux solubles dans un milieu apolaire ; - ces polymères sont adaptatifs, c'est-à-dire qu'ils sont capables de répondre à un stimulus extérieur par un changement de propriétés ; - ils peuvent s'associer et s'échanger de manière thermoréversible avec des composés ayant au moins deux fonctions esters boroniques, notamment dans un milieu apolaire, par exemple. Dans un second temps, la demanderesse a essayé de synthétiser des composés portant au moins deux fonctions esters boroniques à partir de composés commerciaux tels que l'acide 4- vinylphénylboronique commercialisé par Sigma-Aldrich®. Toutefois, l'utilisation de ce composé présente plusieurs inconvénients : - la polymérisation de ces monomères en milieu hydrophobe mène à la formation de gels qui ne sont pas compatibles avec l'utilisation souhaitée; - les copolymères contenant des fonctions acide 4-vinylphénylboroniques ne sont pas stables en température dans un milieu hydrophobe et conduisent à la formation de gels. Ainsi, la demanderesse s'est également fixé pour objectif la synthèse de nouveaux composés portant au moins deux fonctions esters boroniques qui pallient les inconvénients précités. Cet objectif est atteint grâce aux nouveaux composés ayant au moins deux fonctions esters boroniques de formule générale (III), ou comprenant au moins un monomère M3 de formule générale (IV), telles que décrites ci-après. Les composés de l'invention ayant au moins deux fonctions esters boroniques présentent notamment les avantages suivants : - leurs synthèses sont simples et peu coûteuses ; - ils sont solubles dans un milieu hydrophobe, notamment dans un milieu hydrophobe apolaire ; - ils ne forment pas de gel pendant la polymérisation ; - ils sont stables en température dans un milieu hydrophobe et ne conduisent pas à la formation de gels. 30 RESUME DE L'INVENTION Ainsi, l'invention a pour objet un copolymère statistique Al résultant de la copolymérisation : ^ d'au moins un premier monomère M1 de formule générale (I) : H2C 0 Xi 0 OX2 (I) dans laquelle : R1 est choisi parmi le groupe formé par -H, -CH3, et -CH2-CH3; x est un nombre entier allant de 2 à 18; y est un nombre entier égal à 0 ou 1; X1 et X2, identiques ou différents, sont choisis parmi le groupe formé par l'hydrogène, le tétrahydropyranyle, le méthyloxyméthyle, le ter-butyle, le benzyle, le triméthylsilyle et le t-butyle diméthylsilyle ; ou bien 30 35 - X1 et X2 forment avec les atomes d'oxygène un pont de formule suivante R" 2 dans laquelle: - les étoiles (*) symbolisent les liaisons aux atomes d'oxygène, - R'2 et R"2, identiques ou différents, sont choisis parmi le groupe formé par l'hydrogène et un alkyle en C1-C11 de préférence le méthyle; ou bien - X1 et X2 forment avec les atomes d'oxygène un ester boronique de formule suivante RI" 2 dans laquelle : - les étoiles (*) symbolisent les liaisons aux atomes d'oxygène, - R"'2 est choisi parmi le groupe formé par un aryle en C6-C18, un aralkyle en C7-C18 et alkyle en C2-C18, de préférence un aryle en C6-C18; ^ avec au moins un second monomère M2 de formule générale (II) : R2 H2C R3 dans laquelle : R2 est choisi parmi le groupe formé par -H, -CH3 et -CH2-CH3 R3 est choisi parmi le groupe formé par un aryle en C6-C18, un aryle en C6-C18 substitué par un groupement R'3, -C(0)-0-R'3 , , -S-R'3 et -C(0)-N(H)-R'3 avec R'3 un groupe alkyle en CI-C30. Dans une variante, le copolymère statistique résulte de la copolymérisation d'au moins un 15 monomère M1 avec au moins deux monomères M2 ayant des groupes R3 différents. De préférence, un des monomères M2 a pour formule générale (II-A) : H2C 0 20 O R" 3 (II-A) dans laquelle : - R2 est choisi parmi le groupe formé par -H, -CH3 et -CH2-CH3 25 - R"3 est un groupe alkyle en CI-C14 et l'autre monomère M2 a pour formule générale (II-B) : R2 H2C 0 30 O R"' 3 (II-B) dans laquelle : R2 est choisi parmi le groupe formé par -H, -CH3 et -CH2-CH3 35 R"'3 est un groupe alkyle en C,5-C30. De préférence, le copolymère statistique décrit ci-dessus comprend une ou plusieurs des caractéristiques ci-dessous, prises séparément ou en combinaison : - les chaînes latérales du copolymère ont une longueur moyenne allant de 8 à 20 atomes de carbone, de préférence de 9 à 15 atomes de carbone ; - le pourcentage molaire de monomère M1 de formule (I) allant de 1 à 30%, de préférence de 5 à 25%, de manière plus préférée allant de 9 à 21%; - son degré de polymérisation moyen en nombre va de 100 à 2000, de préférence de 150 à 1000 ; - son indice de polydispersité (Ip) va de 1,05 à 3,75 ; de préférence allant de 1,10 à 3,45 ; L'invention a aussi pour objet un procédé de préparation d'un copolymère statistique tel que défini ci-dessus, le procédé comprenant au moins une étape de polymérisation (a) dans laquelle 10 on met en contact au moins : i) un premier monomère M1 de formule générale (I) : 15 H2C 0 Xi 0 20 OX2 (I) dans laquelle : R1 est choisi parmi le groupe formé par -H, -CH3, -CH2-CE13 x est un nombre entier allant de 2 à 18; y est un nombre entier égal à 0 ou 1; X1 et X2, identiques ou différents, sont choisis parmi le groupe formé par l'hydrogène, le tétrahydropyranyle, le méthyloxyméthyle, le ter-butyle, le benzyle, le triméthylsilyle et le t-butyle diméthylsilyle ; ou bien 25 30 35 - X1 et X2 forment avec les atomes d'oxygène un pont de formule suivante R" 2 dans laquelle: - les étoiles (*) symbolisent les liaisons aux atomes d'oxygène ; - R'2 et R"2, identiques ou différents, sont choisis parmi le groupe formé par l'hydrogène et un alkyle en C1-C11 de préférence le méthyle; ou bien - X1 et X2 forment avec les atomes d'oxygène un ester boronique de formule suivante RI"2 dans laquelle : - les étoiles (*) symbolisent les liaisons aux atomes d'oxygène ; - R"'2 est choisi parmi le groupe formé par un aryle en C6-C18, un aralkyle en C7-C18 et alkyle en C2-C18, de préférence un aryle en C6-C18; ii) au moins un second monomère M2 de formule générale (II) : H2C R2 R3 dans laquelle : R2 est choisi parmi le groupe formé par -H, -CH3 et -CH2-CH3 R3 est choisi parmi le groupe formé par un aryle en C6-C18, un aryle en C6-C18 substitué par un groupement R'3, -C(0)-0-R'3 , -0-R'3 -S-R'3 et -C(0)-N(H)-R'3 avec R'3 un groupe alkyle en C1-C30 iii) au moins une source de radicaux libres. Dans une variante, le procédé peut comprendre en outre iv) au moins un agent de transfert de chaîne De préférence, le procédé de préparation d'un copolymère statistique tel que décrit ci-dessus, comprenant - au moins une étape de polymérisation (a) telle que décrite ci-dessus, dans laquelle les monomères M1 et M2 sont choisis avec X1 et X2 différents de l'hydrogène, et en outre au moins une étape de déprotection (b) des fonctions diol du copolymère obtenu à l'issue de l'étape (a), de façon à obtenir un copolymère dans lequel X1 et X2 identiques et sont un atome d'hydrogène. L'invention a également pour objet une composition résultant du mélange d'au moins : - un copolymère statistique Al tel que défini ci-dessus ou susceptible d'être obtenu par l'un des procédé décrit ci-dessus ; et - un composé A2 comprenant au moins deux fonctions esters boroniques. 8 Dans une variante, le composé A2 est un composé de formule (III) : R6 R7 0 O B-0 \ / B-L 0 dans laquelle : 10 w1 et w2, identiques ou différents sont des nombres entiers choisis entre 0 et 1 ; R4, R5, R6 et R7, identiques ou différents sont choisis parmi le groupe formé par l'hydrogène et un groupe hydrocarboné ayant de 1 à 24 atomes de carbone, de préférence entre 4 et 18 atomes de carbone, de préférence entre 6 et 14 atomes de carbone ; 15 L est un groupement de liaison divalent et choisi parmi un aryle en C6-C18, un aralkyle en C6-C18 et une chaîne hydrocarbonée en C2-C24. Dans une autre variante, le composé A2 est un copolymère statistique résultant de la copolymérisation : - d'au moins un monomère M3 de formule (IV) : 20 R10 R9 25 R11 O B-M / \ O X-(R8),' H2C (IV) dans laquelle : t est un nombre entier égal à 0 ou 1 ; u est un nombre entier égal à 0 ou 1 ; 30 M et R8 sont des groupements de liaison divalents, identiques ou différents, choisis parmi le groupe formé par un aryle en C6-C18, un aralkyle en C7-C24 et un alkyle en C2-C24, de préférence un aryle en C6-C18, X est une fonction choisie parmi le groupe formé par -0-C(0)-, -C(0)-0-, -C(0)-N(H)-, -N(H)-C(0)- , -S- , -N(H)- , -N(R'4)- et -O- avec R'4 une 35 chaîne hydrocarbonée comprenant de 1 à 15 atomes de carbone; R9 est choisi parmi le groupe formé par -H, -CH3et-CH2-CH3; R10 et R11 identiques ou différents sont choisis parmi le groupe formé par l'hydrogène et un groupe hydrocarboné ayant de 1 à 24 atomes de carbone, de préférence entre 4 et 18 atomes de carbone, de préférence entre 6 et 14 atomes de carbone ; ^ avec au moins un second monomère M4 de formule générale (V) : R12 H2C R13 (V) dans laquelle : R12 est choisi parmi le groupe formé par -H, -CH3 et -CH2-CH3, R13 est choisi parmi le groupe formé par un aryle en C6-C18, un aryle en C6-C18 substitué par un groupement R'13, -C(0)-0-R'13 , -0-R'13 -S-R' 13 et -C(0)-N(H)-R' 13 avec R' 13 un groupe alkyle en C1-C25. De préférence, la composition décrite ci-dessus comprend une ou plusieurs des caractéristiques ci-dessous, prises séparément ou en combinaison : - la chaîne formée par l'enchaînement des groupes R10, M, X et (R8)' avec u égal à 0 ou 1 du monomère de formule générale (IV) présente un nombre total d'atomes de carbone allant de 8 à 38, de préférence de 10 à 26 ; - les chaînes latérales du copolymère A2 ont une longueur moyenne supérieure ou égale à 8 atomes de carbone, de préférence allant de 11 à 16 atomes de carbone - le copolymère A2 a un pourcentage molaire de monomère de formule (IV) allant de 0,25 à 20%, de préférence de 1 à 10% ; - le copolymère A2 a un degré de polymérisation moyen en nombre allant de 50 à 1500, de préférence de 80 à 800 ; - le copolymère A2 a un indice de polydispersité (Ip) allant de 1,04 à 3,54 ; de préférence allant de 1,10 à 3,10 ; - la teneur en copolymère Al dans la composition va de 0,1% à 50% en poids par rapport au poids total de la composition ; - la teneur en composé A2 dans la composition va de 0,1% à 50% en poids par rapport au poids total de la composition ; - le ratio massique entre le copolymère Al et le composé A2 (ratio Al/A2) va de 0,005 à 200, de préférence de 0,05 à 20, de manière encore plus préférée de 0,1 à 10; - la composition comprend en outre au moins un additif choisi parmi le groupe formé par les polymères, les pigments, les colorants, les charges, les plastifiants, les fibres, les antioxydants, les additifs pour lubrifiants, les agents de compatibilité, les agents anti-mousses, les additifs dispersants, les promoteurs d'adhérences et les stabilisants. BREVE DESCRIPTION DES FIGURES La figure 1 représente de manière schématique un copolymère statistique (Pl), un copolymère à gradient (P2) et un copolymère à blocs (P3), chaque rond représente un motif monomère. La différence de structure chimique entre les monomères est symbolisée par une couleur différente (gris clair/noir). La figure 2 représente de manière schématique un copolymère peigne. La figure 3 illustre et représente de manière schématique la réticulation de la composition selon l'invention dans du tétrahydrofurane (THF). La figure 4 représente de manière schématique le comportement de la composition de l'invention en fonction de la température. Un copolymère statistique (2) possédant des fonctions diols (fonction A) peut s'associer de manière thermoréversible avec un copolymère statistique (1) possédant des fonctions esters boroniques (fonction B) via une réaction de transestérification. Il se forme un lien chimique (3) de type ester boronique. La figure 5 représente la variation, pour différentes températures comprises entre 10°C et 110°C, de la viscosité (Pa.s, l'axe des ordonnées) en fonction de la vitesse de cisaillement (s-1, l'axe des abscisses) d'une solution à 10% massique d'un copolymère statistique polydiol A1-1 et 0,77 % massique d'un composé diester boronique A2-1 dans l'huile de base groupe III. La figure 6A représente l'évolution de la viscosité relative (sans unité, l'axe des ordonnées) en fonction de la température (°C, l'axe des abscisses) des compositions A, B-1, C-1 et D-1. La figure 6B représente l'évolution de la viscosité relative (sans unité, l'axe des ordonnées) en fonction de la température (°C, l'axe des abscisses) des compositions A, B-2, C-2 et D-2. La figure 6C représente l'évolution de la viscosité relative (sans unité, l'axe des ordonnées) en fonction de la température (°C, l'axe des abscisses) des compositions A, B-3 et C-3. La figure 6D représente l'évolution de la viscosité relative (sans unité, l'axe des ordonnées) 25 en fonction de la température (°C, l'axe des abscisses) des compositions A, B-4, C-4 et D-4. La figure 7 représente la variation, pour différentes températures comprises entre 10°C et 110°C, de la viscosité (Pa.s, l'axe des ordonnées) en fonction de la vitesse de cisaillement (s-1, l'axe des abscisses) de la composition E. La figure 8 représente l'évolution de la viscosité relative (sans unité, l'axe des ordonnées) 30 en fonction de la température (°C, l'axe des abscisses) des compositions A, B, C, D et E. La figure 9 illustre de manière schématique les réactions d'échanges de liens esters boroniques entre deux polymères statistiques polydiols (A1-1 et A1-2) et deux polymères statistiques esters boroniques (A2-1 et A2-2). 35 DESCRIPTION DE MODES DE REALISATION DE L'INVENTION o Nouveaux copolymères statistiques polydiols (copolymères statistiques Al) Un premier objet de la présente invention est un copolymère statistique polydiol (Al) 5 résultant de la copolymérisation d'au moins un premier monomère M1 portant des fonctions diols et d'au moins un second monomère M2, de structure chimique différente de celle du monomère Ml. Par « copolymère », on entend un oligomère ou une macromolécule linéaire ou ramifiée ayant une séquence constituée de plusieurs unités répétitives (ou motif monomère) dont au moins 10 deux unités ont une structure chimique différente. Par « motif monomère » ou « monomère », on entend une molécule capable d'être convertie en un oligomère ou une macromolécule par combinaison avec lui-même ou avec d'autres molécules du même type. Un monomère désigne la plus petite unité constitutive dont la répétition conduit à un oligomère ou à une macromolécule. 15 Par « copolymère statistique », on entend un oligomère ou une macromolécule dans lequel la distribution séquentielle des motifs monomères obéit à des lois statistiques connues. Par exemple, un copolymère est dit statistique lorsqu'il est constitué par des motifs monomères dont la distribution est une distribution markovienne. Un polymère statistique schématique (Pl) est illustré en figure 1. La distribution dans la chaîne polymère des motifs monomères dépend de la réactivité 20 des fonctions polymérisables des monomères et de la concentration relative des monomères. Les copolymères statistiques polydiols de l'invention se distinguent des copolymères à blocs et des copolymères à gradients. Par « bloc » on désigne une partie d'un copolymère comprenant plusieurs motifs monomères identiques ou différents et qui possèdent au moins une particularité de constitution ou de configuration permettant de la distinguer de ses parties adjacentes. Un 25 copolymère à blocs schématique (P3) est illustré en figure 1. Un copolymère à gradient désigne un copolymère d'au moins deux motifs monomères de structures différentes dont la composition en monomère change de façon graduelle le long de la chaîne polymère, passant ainsi de façon progressive d'une extrémité de la chaîne polymère riche en un motif monomère, à l'autre extrémité riche en l'autre comonomère. Un polymère à gradient schématique (P2) est illustré en figure 1. 30 Par « copolymérisation », on entend un procédé qui permet de convertir un mélange d'au moins deux motifs monomères de structures chimiques différentes en un oligomère ou en un copolymère. Dans la suite de la présente demande, « B » représente un atome de bore. Par « alkyle en Ci-Ci » on entend une chaîne hydrocarbonée saturée, linéaire ou ramifiée, 35 comprenant de i à j atomes de carbone. Par exemple, pour « alkyle en Ci-Cio », on entend une chaîne hydrocarbonée saturée, linéaire ou ramifiée, comprenant de 1 à 10 atomes de carbone. Par « aryle en C6-C18», on entend un groupe fonctionnel qui dérive d'un composé hydrocarboné aromatique comprenant de 6 à 18 atomes de carbone. Ce groupe fonctionnel peut être monocyclique ou polycyclique. A titre illustratif, un aryle en C6-C18 peut être le phényle, le naphtalène, l'anthracène, le phénanthrène et le tétracène. Par « alcényle en C2-C10, on entend une chaîne hydrocarbonée linéaire ou ramifiée comportant au moins une insaturation, de préférence une double liaison carbone-carbone, et de 2 à 5 10 atomes de carbone. Par « aralkyle en C7-C18 », on entend un composé hydrocarboné aromatique, de préférence monocyclique, substitué par au moins une chaîne alkyle linéaire ou ramifiée et dont le nombre total d'atomes de carbone du cycle aromatique et de ses substituants va de 7 à 18 atomes de carbone. A titre illustratif un aralkyle en C7-C18 peut être choisi dans le groupe formé par le benzyle, le tolyle 10 et le xylyle. Par groupe « aryle en C6-C18 substitué par un groupement R'3 », on entend un composé hydrocarboné aromatique, de préférence monocyclique, comprenant de 6 à 18 atomes de carbone dont au moins un atome de carbone du cycle aromatique est substitué par un groupe R'3. Par « Hal » ou « halogène » on entend un atome d'halogène choisi parmi le groupe formé 15 par le chlore, le brome, le fluor et l'iode. - Monomère MI Le premier monomère M1 du copolymère statistique polydiol (Al) de l'invention a pour formule générale (I) : 20 0 H2C 25 X 0 OX2 30 (I) dans laquelle : R1 est choisi parmi le groupe formé par -H, -CH3 et -CH2-CH3, de préférence -H et -CH3; - x est un nombre entier allant de 2 à 18; de préférence de 3 à 8 ; de manière plus préférée x 35 est égal à 4 ; y est un nombre entier égal à 0 ou 1; de préférence y est égal à 0 ; X1 et X2, identiques ou différents, sont choisis parmi le groupe formé par l'hydrogène, le tétrahydropyranyle, le méthyloxyméthyle, le ter-butyle, le benzyle, le triméthylsilyle et le t-butyle diméthylsilyle ; ou bien - X1 et X2 forment avec les atomes d'oxygène un pont de formule suivante : dans laquelle : - les étoiles (*) symbolisent les liaisons aux atomes d'oxygène, - R'2 et R"2, identiques ou différents, sont choisis parmi le groupe formé par l'hydrogène et un groupe alkyle en C1-C11 ou bien X1 et X2 forment avec les atomes d'oxygène un ester boronique de formule suivante : RI"2 dans laquelle : les étoiles (*) symbolisent les liaisons aux atomes d'oxygène, R"'2 est choisi parmi le groupe formé par un aryle en C6-C18, un aralkyle en C7-C18 et un alkyle en C2-C18, de préférence un aryle en C6-C18, de manière plus préférée le phényle. De préférence, lorsque R'2 et R"2 est un groupe alkyle en C1-C11; la chaîne hydrocarbonée est une chaîne linéaire. De préférence, le groupe alkyle C1-C11 est choisi parmi le groupe formé par le méthyle, l'éthyle, le n-propyle, le n-butyle, le n-pentyle, le n-hexyle, le n-heptyle, le n-octyle, le n-nonyle, le n-décycle et le n-undécyle. De manière plus préférée, le groupe alkyle C1-C11 est le méthyle. De préférence, lorsque R"'2 est un groupe alkyle en C2-C18; la chaîne hydrocarbonée est une chaîne linéaire.30 Parmi les monomères de formule (I), les monomères répondant à la formule (I-A) font partie des préférés : H2C O HO OH (I-A) dans laquelle : R1 est choisi parmi le groupe formé par -H, -CH3 et -CH2-CH3, de préférence -H et -CH3; x est un nombre entier allant de 2 à 18; de préférence de 3 à 8 ; de manière plus préférée x est égal à 4 ; y est un nombre entier égal à 0 ou 1; de préférence y est égal à O. Parmi les monomères de formule (I), les monomères répondant à la formule (I-B) font partie des préférés : R1 H2C O Y1O 0Y2 (I-B) dans laquelle : R1 est choisi parmi le groupe formé par -H, -CH3 et -CH2-CH3, de préférence -H et -CH3; x est un nombre entier allant de 2 à 18; de préférence de 3 à 8 ; de manière plus préférée x est égal à 4 ; y est un nombre entier égal à 0 ou 1; de préférence y est égal à 0 ; Yi et Y2, identiques ou différents, sont choisis parmi le groupe formé par le tétrahydropyranyle, le méthyloxyméthyle, le ter-butyle, le benzyle, le triméthylsilyle et le t-butyle diméthylsilyle ; ou bien - Y1 et Y2 forment avec les atomes d'oxygène un pont de formule suivante : dans laquelle : les étoiles (*) symbolisent les liaisons aux atomes d'oxygène, R'2 et R"2, identiques ou différents, sont choisis parmi le groupe formé par l'hydrogène et un groupe alkyle en C1-C11 ou bien Y1 et Y2 forment avec les atomes d'oxygène un ester boronique de formule suivante : RI"2 B dans laquelle : les étoiles (*) symbolisent les liaisons aux atomes d'oxygène, R"'2 est choisi parmi le groupe formé par un aryle en C6-C18, un aralkyle en C7-C18 et un alkyle en C2-C18, de préférence un aryle en C6-C18, de manière plus préférée le phényle. De préférence, lorsque R'2 et R"2 est un groupe alkyle en C1-C11; la chaîne hydrocarbonée est une chaîne linéaire. De préférence, le groupe alkyle C1-C11 est choisi parmi le groupe formé par le méthyle, l'éthyle, le n-propyle, le n-butyle, le n-pentyle, le n-hexyle, le n-heptyle, le n-octyle, le n-nonyle, le n-décycle et le n-undécyle. De manière plus préférée, le groupe alkyle C1-C11 est le méthyle. De préférence, lorsque R"'2 est un groupe alkyle en C2-C18; la chaîne hydrocarbonée est 25 une chaîne linéaire. - Obtention du monomère MI Le monomère M1 de formule générale formule (I-A) est obtenu par déprotection des fonctions alcools du monomère de formule générale (I-B) selon le schéma réactionnel 1 ci-dessous : O H2C O Yi° HO OH (I-A) 0Y2 Schéma 1 avec R1, Y1, Y2, x et y tels que définis dans la formule générale (I-B) décrite ci-dessus. La réaction de déprotection des fonctions diols du monomère de formule générale (I-B) est bien connue de l'homme du métier. Il sait adapter les conditions réactionnelles de déprotection en fonction de la nature des groupes protecteurs Yi et Y2. Le monomère M1 de formule générale (I-B) peut être obtenu par une réaction d'un 20 composé de formule générale (I-c) avec un composé alcool de formule générale (I-b) selon le schéma réactionnel 2 ci-dessous : HO H2C 25 Y10 H2C O O Y10 0Y2 30 (I-B 0Y2 Schéma 2 dans lequel : - Y3 est choisi parmi le groupe formé par un atome d'halogène, de préférence le chlore, -OH et 0-C(0)-R'1 avec R'1 choisi parmi le groupe 35 formé par -H, -CH3 et -CH2-CH3 , de préférence -H et -CH3, - R1, Y1, Y2 , x et y ont la même signification que celle donnée dans formule générale (I-B). Ces réactions de couplages sont bien connues de l'homme du métier. Le composé de formule générale (I-c) est disponible commercialement auprès des fournisseurs : Sigma-Aldrich® et Alfa Aesar®. Le composé alcool de formule générale (I-b) est obtenu à partir du polyol correspondant de formule (I-a) par protection des fonctions diols selon le schéma réactionnel 3 suivant : HO HO OH (I-a) 10 HO protection Y10 0Y2 Schéma 3 avec x,y,1 et Y2 tels que définis dans la formule générale (I-B). 15 La réaction de protection des fonctions diols du composé de formule générale (I-a) est bien connue de l'homme du métier. Il sait adapter les conditions réactionnelles de protection en fonction de la nature des groupes protecteurs Y1 et Y2 utilisés. Le polyol de formule générale (I-a) est disponible commercialement auprès des fournisseurs : Sigma-Aldrich® et Alfa Aesar®. 20 - Monomère M2 Le second monomère du copolymère statistique de l'invention a pour formule générale (II) : R2 25 R3 dans laquelle : R2 est choisi parmi le groupe formé par -H, -CH3 et -CH2-CH3 , de préférence -H et -CH3 ; R3 est choisi parmi le groupe formé par un groupement aryle en C6-C18, un aryle en 30 C6-C18 substitué par un groupement R'3, -C(0)-0-R'3 -0-R'3 , -S-R'3 et -C(0)-N(H)-R'3 avec R'3 un groupe alkyle en C1-C30. De préférence, R'3 est un groupe alkyle en C1-C30 dont la chaîne hydrocarbonée est linéaire. Parmi les monomères de formule (II), les monomères répondant à la formule (II-A) font partie des préférés : H2C (II-A) dans laquelle : - R2 est choisi parmi le groupe formé par -H, -CH3 et -CH2-CH3, de préférence -H et -CH3; - R"3 est un groupe alkyle en Ci-C14. Par « groupe alkyle en C1-C14», on entend une chaîne hydrocarbonée saturée, linéaire ou ramifiée comprenant de 1 à 14 atomes de carbone. De préférence, la chaîne hydrocarbonée est linéaire. De manière préférée, la chaîne hydrocarbonée comprenant de 4 à 12 atomes de carbone. Parmi les monomères de formule (II), les monomères répondant à la formule (II-B) font aussi partie des préférés : H2C (II-B) dans laquelle : - R2 est choisi parmi le groupe formé par -H, -CH3 et -CH2-CH3, de préférence -H et -CH3; - R"'3 est un groupe alkyle en C15-C3o. Par « groupe alkyle en C15-C30», on entend une chaîne hydrocarbonée saturée, linéaire ou ramifiée comprenant de 15 à 30 atomes de carbone. De préférence, la chaîne hydrocarbonée est linéaire. De préférence, la chaîne hydrocarbonée comprend de 16 à 24 atomes de carbone. - Obtention du monomère M2 Les monomères de formule (II), (II-A) et, (II-B) sont bien connus de l'homme du métier. Ils sont commercialisés par Sigma-Aldrich® et TCI®. - Copolymères polydiols préférés Dans un mode de réalisation, un copolymère statistique préféré résulte de la copolymérisation d'au moins : - un premier monomère M1 de formule générale (I) tel que décrit précédemment ; un second monomère M2 de formule (II) tel que décrit précédemment, dans laquelle R2 est -H et R3 est un groupement aryle en C6-C18; de préférence R3 est le phényle. Dans un autre mode de réalisation, un copolymère statistique préféré résulte de la copolymérisation d'au moins : un premier monomère M1 de formule générale (I) tel que décrit précédemment ; un second monomère M2 de formule (II-A) tel que décrit précédemment ; et un troisième monomère M2 de formule (II-B) tel que décrit précédemment. Selon cet autre mode de réalisation, un copolymère statistique préféré résulte de la copolymérisation d'au moins : un premier monomère M1 de formule générale (I) tel que décrit précédemment ; un second monomère M2 de formule (II-A) dans laquelle R2 est -CH3 et R"3 est un groupe alkyle en C4-C12, de préférence un alkyle linéaire en C4-C12; un troisième monomère M2 de formule (II-B) dans laquelle R2 est -CH3 et R"'3 est un groupe alkyle en C16-C24, de préférence un alkyle linéaire en C16-C24. Selon ce mode de réalisation, un copolymère statistique préféré résulte de la copolymérisation d'au moins : un premier monomère M1 de formule générale (I) tel que décrit précédemment ; un second monomère M2 choisi dans le groupe formé par le méthacrylate de n-octyle, le méthacrylate de n-décyle et le méthacrylate de n-dodécyle ; un troisième monomère M2 choisi dans le groupe formé par le méthacrylate de palmityle, le méthacrylate de stéaryle, le méthacrylate d'arachidyle et le méthacrylate de béhényle. - Procédé d'obtention des nouveaux copolymères polydiols L'homme du métier est à même de synthétiser les copolymères statistiques polydiols Al en faisant appel à ses connaissances générales. La copolymérisation peut être amorcée en masse ou en solution dans un solvant organique par des composés générateurs de radicaux libres. Par exemple, les copolymères de l'invention sont obtenus par les procédés connus de copolymérisation radicalaire, notamment contrôlée telle que la méthode dénommée polymérisation radicalaire contrôlée par transfert de chaîne réversible par addition-fragmentation (en anglais : Reversible Addition-Fragmentation Chain Transfer (RAFT)) et la méthode dénommée polymérisation radicalaire contrôlée par transfert d'atome (en anglais Atom Transfer Radical Polymerization (ARTP)). La polymérisation radicalaire conventionnelle et la télomérisation peuvent également être employées pour préparer les copolymères de l'invention (Moad, G.; Solomon, D. H., The Chemistry of Radical Polymerization. 2nd ed.; Elsevier Ltd: 2006; p 639 ; Matyaszewski, K.; Davis, T. P. Handbook of Radical Polymerization; Wiley-Interscience: Hoboken, 2002; p 936). Ainsi un autre objet de la présente invention est un procédé de préparation d'un copolymère statistique, ledit procédé comprenant au moins une étape de polymérisation (a) dans laquelle on met en contact au moins : i) un premier monomère M1 de formule générale (I) : H2C 0 Xi 0 Ox 2 (I) dans laquelle : R1 est choisi parmi le groupe formé par -H, -CH3, et-CH2-CH3 x est un nombre entier allant de 2 à 18; y est un nombre entier égal à 0 ou 1; X1 et X2, identiques ou différents, sont choisis parmi le groupe formé par l'hydrogène, le tétrahydropyranyle, le méthyloxyméthyle, le ter-butyle, le benzyle, le triméthylsilyle et le t-butyle diméthylsilyle ; ou bien 30 - X1 et X2 forment avec les atomes d'oxygène un pont de formule suivante R" 2 dans laquelle: - les étoiles (*) symbolisent les liaisons aux atomes d'oxygène ; - R'2 et R"2, identiques ou différents, sont choisis parmi le groupe formé l'hydrogène et un alkyle en C1-C11 de préférence le méthyle; ou bien - X1 et X2 forment avec les atomes d'oxygène un ester boronique de formule suivante 35 RI" 2 dans laquelle : - les étoiles (*) symbolisent les liaisons aux atomes d'oxygène ; - R"'2 est choisi parmi le groupe formé par un aryle en C6-C18, un aralkyle en C7-C18 et alkyle en C2-C18, de préférence un aryle en C6-C18; ii) au moins un second monomère M2 de formule générale (II) : H2C ( R2 R3 (II) dans laquelle : R2 est choisi parmi le groupe formé par -H, -CH3 et -CH2-CH3; R3 est choisi parmi le groupe formé par un aryle en C6-C18, un aryle en C6-C18 substitué par un groupement R'3, -C(0)-0-W3 , -S-R'3 et -C(0)-N(H)-R'3 avec R'3 un groupe alkyle en Ci-C30 ; iii) au moins une source de radicaux libres. Dans un mode de réalisation, le procédé peut comprendre en outre iv) au moins un agent de transfert de chaîne Par « une source de radicaux libres » on entend un composé chimique permettant de générer une espèce chimique possédant un ou plusieurs électrons non appariés sur sa couche externe. L'homme du métier peut utiliser toute source de radicaux libres connue en soi et adaptée aux procédés de polymérisation, notamment de polymérisation radicalaire contrôlée. Parmi les sources de radicaux libres, on préfère, à titre illustratif, le peroxyde de benzoyle, le peroxyde de tertio-butyle, les composés diazoïques tels que l'azobisisobutyronitrile, les composés péroxygénés tels que les persulfates ou l'eau oxygénée, les systèmes redox tels que l'oxydation de Fe2±, les mélanges persulfates/sodium-métabisulfite, ou l'acide ascorbique/eau oxygénée ou encore les composés clivables photochimiquement ou par radiations ionisantes, par exemple les rayons ultraviolet ou par rayonnement beta ou gamma. Par « agent de transfert de chaîne », on entend un composé dont le but est d'assurer une croissance homogène des chaînes macromoléculaires par réactions de transfert réversible entre espèces en croissance, i e chaînes polymères terminées par un radical carboné, et espèces dormantes, i.e. chaînes polymères terminées par un agent de transfert. Ce processus de transfert réversible permet de contrôler les masses moléculaires de copolymères ainsi préparés. De préférence dans le procédé de l'invention, l'agent de transfert de chaîne comprend un groupe thiocarbonylthio -S-C(=S)- . A titre illustratif d'agent de transfert de chaîne, on peut citer les dithioesters, les trithiocarbonates, les xanthates et les dithiocarbamates. Un agent de transfert préféré est le dithiobenzoate de cumyle ou le 2-cyano-2-propyl benzodithioate. Par « agent de transfert de chaîne », on entend également un composé dont le but est de limiter la croissance des chaînes macromoléculaires en cours de formation par addition de molécules monomères et d'amorcer de nouvelles chaînes, ce qui permet de limiter les masses moléculaires finales, voire de les contrôler. Un tel type d'agent de transfert est utilisé en télomérisation. Un agent de transfert préféré est la cystéamine. Dans un mode de réalisation de l'invention, le procédé de préparation d'un copolymère 5 statistique polydiol comprend : au moins une étape de polymérisation (a) telle que définie ci-dessus, dans laquelle les monomères M1 et M2 sont choisis avec Xi et X2 différents de l'hydrogène, et en outre au moins une étape de déprotection (b) des fonctions diol du copolymère obtenu 10 à l'issue de l'étape (a), de façon à obtenir un copolymère dans lequel X1 et X2 sont identiques et sont un atome d'hydrogène. Dans un mode de réalisation, l'étape de polymérisation (a) comprend la mise en contact d'au moins un monomère M1 avec au moins deux monomères M2 ayant des groupes R3 différents. Dans ce mode de réalisation, l'un des monomères M2 a pour formule générale (II-A) : 15 H2C 0 0 R"3 20 (II-A) dans laquelle : - R2 est choisi parmi le groupe formé par -H, -CH3et-CH2-CH3; - R"3 est un groupe alkyle en C1-C14; et l'autre monomère M2 a pour formule générale (II-B) : 25 H2C (II-B) 30 dans laquelle : - R2 est choisi parmi le groupe formé par -H, -CH3et-CH2-CE13,; - R"'3 est un groupe alkyle en C15-C30. Les préférences et définitions décrites pour les formules générales (I), (I-A), (I-B), (II-A), (II-B) s'appliquent également aux procédés décrits ci-dessus. 35 - Propriétés des nouveaux copolymères polydiols Al Les copolymères statistiques polydiols Al sont des copolymères peignes. Par « copolymères peignes », on entend un copolymère disposant d'une chaîne principale (aussi appelée squelette) et de chaînes latérales. Les chaînes latérales sont pendantes de part et d'autre de la chaîne principale. La longueur de chaque chaîne latérale est inférieure à la longueur de la chaîne principale. La figure 2 représente de manière schématique un polymère peigne. Les copolymères Al présentent un squelette de fonctions polymérisables, notamment un 5 squelette de fonctions méthacrylate, et un mélange de chaînes latérales hydrocarbonées substituées ou non par des fonctions diol. Comme les monomères de formule (I) et (II) présentent des fonctions polymérisables de réactivité identique ou sensiblement identique, on obtient un copolymère dont les monomères ayant des fonctions diols sont distribués statistiquement le long du squelette du copolymère par rapport 10 aux monomères dont les chaînes alkyles sont non substituées par des fonctions diols. Les copolymères statistiques polydiols Al présentent l'avantage d'être sensibles à des stimuli extérieurs, tels que la température, la pression, la vitesse de cisaillement ; cette sensibilité se traduisant par un changement de propriétés. En réponse à un stimulus, la conformation dans l'espace des chaînes de copolymère est modifiée et les fonctions diols sont rendues plus ou moins 15 accessibles aux réactions d'association, pouvant générée une réticulation, ainsi qu'aux réactions d'échanges. Ces processus d'association et d'échange sont réversibles. Le copolymère Al est un copolymère thermosensible, c'est-à-dire qu'il est sensible aux changements de température. Avantageusement, les chaînes latérales du copolymère statistique polydiol Al ont une longueur moyenne allant de 8 à 20 atomes de carbone, de préférence de 9 à 15 atomes de carbone. 20 Par « longueur moyenne de chaîne latérale » on entend la longueur moyenne des chaînes latérales de chaque monomère constituant le copolymère. L'homme du métier sait obtenir cette longueur moyenne en sélectionnant de manière appropriée les types et le ratio de monomères constituant le copolymère statistique polydiol. Le choix de cette longueur moyenne de chaîne permet d'obtenir un polymère soluble dans un milieu hydrophobe, quelle que soit la température à laquelle le 25 copolymère est dissous. Le copolymère Al est donc miscible dans un milieu hydrophobe. Par « milieu hydrophobe » on entend un milieu qui n'a pas ou a une très faible affinité pour l'eau, c'est à dire qu'il n'est pas miscible dans l'eau ou dans un milieu aqueux. Avantageusement, le copolymère statistique polydiol Al a un pourcentage molaire de monomère M1 de formule (I) allant de 1 à 30 %, de préférence 5 à 25%, de manière plus préférée 30 allant de 9 à 21%. Dans un mode de réalisation préférée, le copolymère Al a un pourcentage molaire de monomère M1 de formule (I) allant de 1 à 30 %, de préférence 5 à 25%, de manière plus préférée allant de 9 à 21%, un pourcentage molaire de monomère M2 de formule (II-A) allant de 8 à 92% et un pourcentage molaire de monomère M2 de formule (II-B) allant de 0,1 à 62%. Le pourcentage 35 molaire de monomères dans le copolymère résulte directement de l'ajustement des quantités de monomères mises en oeuvre pour la synthèse du copolymère. Dans un mode de réalisation préféré, le copolymère Al a un pourcentage molaire de monomère M1 de formule (I) allant de 1 à 30 %, un pourcentage molaire de monomère M2 de formule (II-A) allant de 8 à 62% et un pourcentage molaire de monomère M2 de formule (II-B) allant de 8 à 91%. Le pourcentage molaire de monomères dans le copolymère résulte directement de l'ajustement des quantités de monomères mises en oeuvre pour la synthèse du copolymère. Avantageusement, le copolymère statistique polydiol Al a un degré de polymérisation 5 moyen en nombre allant de 100 à 2000, de préférence de 150 à 1000. De façon connue, le degré de polymérisation est contrôlé en utilisant une technique de polymérisation radicalaire contrôlée, une technique de télomérisation ou en ajustant la quantité de source de radicaux libres lorsque les copolymères de l'invention sont préparés par polymérisation radicalaire conventionnelle. Avantageusement, le copolymère statistique polydiol Al a un indice de polydispersité (Ip) 10 allant de 1,05 à 3,75 ; de préférence allant de 1,10 à 3,45. L'indice de polydispersité est obtenu par mesure de chromatographie d'exclusion stérique en utilisant une calibration polystyrène. Avantageusement, le copolymère statistique polydiol Al a une masse molaire moyenne en nombre allant de 10 000 à 400 000 g/mol, de préférence de 25 000 à 150 000 g/mol, la masse molaire moyenne en nombre étant obtenue par mesure de chromatographie d'exclusion stérique en 15 utilisant une calibration polystyrène. La méthode de mesure de chromatographie d'exclusion stérique en utilisant une calibration polystyrène est décrite dans l'ouvrage (Fontanille, M.; Gnanou, Y., Chimie et physico-chimie des polymères. 2nd ed.; Dunod: 2010; p 546). 20 o Nouvelles compositions associatives et échangeables Un autre objet de la présente invention est une composition de composés associatifs et échangeables de manière thermoréversible, la composition résultant du mélange d'au moins : un copolymère statistique polydiol Al tel que décrit précédemment ou notamment susceptible d'être obtenu par l'un des procédés décrits précédemment; 25 un composé A2 comprenant au moins deux fonctions esters boroniques. - Composé A2 diester boronique Dans un mode de réalisation de la composition de l'invention, le composé A2 comprenant deux fonctions esters boroniques a pour formule générale (III) : 30 R6 O O B-O \ / B-L O dans laquelle : 35 R7 w1 et w2, identiques ou différents sont des nombres entiers choisis entre 0 et 1, R4, R5, R6 et R7, identiques ou différents, sont choisis parmi le groupe formé par l'hydrogène et un groupe hydrocarboné ayant de 1 à 24 atomes de carbone, de préférence de 4 à 18 atomes de carbone, de préférence de 6 à 14 atomes de carbone ; L est un groupement de liaison divalent et choisi parmi le groupe formé par un aryle en C6-C18, un aralkyle en C7-C24 et une chaîne hydrocarbonée en C2-C24, de préférence un aryle en C6-C18. Par « groupe hydrocarboné ayant de 1 à 24 atomes de carbone » on entend un groupe 10 alkyle ou alkenyle, linéaire ou ramifié, ayant de 1 à 24 atomes de carbone. De préférence, le groupe hydrocarboné comprend de 4 à 18 atomes de carbone, de préférence de 6 à 14 atomes de carbone. De manière préférée, le groupe hydrocarboné est un alkyle linéaire. Par «chaîne hydrocarbonée en C2-C24 » on entend un groupe alkyle ou alkenyle, linéaire ou ramifié, comprenant de 2 à 24 atomes de carbone. De préférence, la chaîne hydrocarbonée est un 15 groupe alkyle linéaire. De préférence la chaîne hydrocarbonée comprend de 6 à 16 atomes de carbone. Dans un mode de réalisation de l'invention, le composé A2 est un composé de formule générale (III) ci-dessus dans laquelle : w1 et w2, identiques ou différents sont des nombres entiers choisis entre 0 et 1; 20 R4 et R6 sont identique et sont des atomes d'hydrogène ; R5 et R7 sont identiques et sont un groupe hydrocarboné, de préférence un alkyle linéaire, ayant de 1 à 24 atomes de carbone, de préférence de 4 à 18 atomes de carbone, de préférence de 6 à 16 atomes de carbone ; L est un groupement de liaison divalent et est un aryle en C6-C18, de préférence le 25 phényle. Le composé A2 diester boronique de formule (III) telle que décrite ci-dessus est obtenu par une réaction de condensation entre un acide boronique de formule générale (III-a) et des fonctions diols des composés de formule générale (III-b) et (III-c) selon le schéma réactionnel 4 ci-dessous : R6 30 RztR5 OH OH (III-c) Acétone, H2O MgSO4 O O /B-0 \ B-L R7 O HO OH --...B..---L'....B.--- I I + OH OH OH OH (III-b) 35 Schéma 4 avec w1, w2, L, R4, R5, R6 et R7, tels que définis ci-dessus. En effet, par condensation des fonctions acides boroniques du composé (III-a) avec des fonctions diols des composés de formule (III-b) et de formule (III-c), on obtient des composés ayant deux fonctions esters boronique (composé de formule (III)). Cette étape s'effectue selon des moyens bien connus de l'homme du métier. Dans le cadre de la présente invention, le composé de formule générale (III-a) est dissous, en 5 présence d'eau, dans un solvant polaire tel que l'acétone. La présence d'eau permet de déplacer les équilibres chimiques entre les molécules d'acide boronique de formule (III-a) et les molécules de boroxine obtenues à partir des acides boroniques de formule (III-a). En effet, il est bien connu que les acides boroniques peuvent former spontanément à température ambiante des molécules de boroxine. Or, la présence de molécules de boroxine n'est pas souhaitable dans le cadre de la 10 présente invention. La réaction de condensation s'effectue en présence d'un agent de déshydratation tel que le sulfate de magnésium. Cet agent permet de piéger les molécules d'eau initialement introduites ainsi que celles qui sont libérées par la condensation entre le composé de formule (III-a) et le composé de formule (III-b) et entre le composé de formule (III-a) et le composé de formule (III-c). 15 Dans un mode de réalisation, le composé (III-b) et le composé (III-c) sont identiques. L'homme du métier sait adapter les quantités de réactifs de formule (III-b) et/ou (III-c) et de formule (III-a) pour obtenir le produit de formule (III). - Composé A2 copolymère ester boronique 20 Dans un autre mode de réalisation de la composition de l'invention, le composé A2 comprenant au moins deux fonctions esters boroniques est un copolymère statistique ester boronique résultant de la copolymérisation d'au moins un monomère M3 de formule (IV) telle que décrite ci-dessous avec au moins un monomère M4 de formule (V) telle que décrite ci-dessous. / Monomère M3 de formule (IV) 25 Le monomère M3 du composé A2 copolymère statistique ester boronique a pour formule générale (IV) dans laquelle : Rio 30 R9 R11 0 B-M / \ 0 X-(R8),' H2C (IV) dans laquelle : 35 t est un nombre entier égal à 0 ou 1 ; u est un nombre entier égal à 0 ou 1 ; - M et R8 sont des groupements de liaison divalent, identiques ou différents, et sont choisis parmi le groupe formé par un aryle en C6-C18, un aralkyle en C7-C24 et alkyle en C2-C24, de préférence un aryle en C6-C18, X est une fonction choisie parmi le groupe formé par -0-C(0)-, -C(0)-0-, -C(0)-N(H)-, -N(H)-C(0)- , -S- , -N(H)- , -N(R'4)- et -O- avec R'4 une chaîne hydrocarbonée comprenant de 1 à 15 atomes de carbone; R9 est choisi parmi le groupe formé par -H, -CH3 et -CH2-CH3; de préférence -H et -CH3; R10 et R11, identiques ou différents, sont choisis parmi le groupe formé par l'hydrogène et une chaîne hydrocarbonée ayant de 1 à 24 atomes de carbone, de préférence entre 4 et 18 atomes de carbone, de préférence entre 6 et 12 atomes de carbone ; Par « alkyle en c2-c24 » on entend une chaîne hydrocarbonée saturée, linéaire ou ramifiée, comprenant de 2 à 24 atomes de carbone. De préférence, la chaîne hydrocarbonée est linéaire. De préférence la chaîne hydrocarbonée comprend de 6 à 16 atomes de carbone. Par « chaîne hydrocarbonée comprenant de 1 à 15 atomes de carbone » on entend, un 15 groupe alkyle ou alkenyle linéaire ou ramifié, comprenant de 1 à 15 atomes de carbone. De préférence, la chaîne hydrocarbonée est un groupe alkyle linéaire. De préférence, elle comprend de 1 à 8 atomes de carbone. Par « chaîne hydrocarbonée comprenant de 1 à 24 atomes de carbone » on entend, un groupe alkyle ou alkenyle linéaire ou ramifié, comprenant de 1 à 24 atomes de carbone. De 20 préférence, la chaîne hydrocarbonée est un groupe alkyle linéaire. De préférence, elle comprend de 4 à 18 atomes de carbone, de préférence entre 6 et 12 atomes de carbone. Dans un mode de réalisation de l'invention, le monomère M3 a pour formule générale (IV) dans laquelle : t est un nombre entier égal à 0 ou 1 ; 25 u est un nombre entier égal à 0 ou 1 ; M et R8 sont des groupements de liaison divalents et sont différents, M est un aryle en C6-C18, de préférence le phényle, R8 est un aralkyle en C7-C24, de préférence le benzyle ; X est une fonction choisie parmi le groupe formé par -0-C(0)-, -C(0)-0-, 30 -C(0)-N(H)- et -0- , de préférence -C(0)-0- ou -0-C(0)- ; R9 est choisi parmi le groupe formé par -H, -CH3, de préférence -H; R10 et Rilsont différents, l'un des groupes R10 ou R11 est H et l'autre groupe R10 ou R11 est une chaîne hydrocarbonée, de préférence un groupe alkyle linéaire, ayant de 1 à 24 atomes de carbone, de préférence entre 4 et 18 atomes de 35 carbone, de préférence entre 6 et 12 atomes de carbone. / Synthèse du monomère M3 de formule (IV) Dans tous les schémas exposés ci-dessous, sauf indication contraire, les variables R10, R11, M, u, t, X, R8, R'4 et R9 ont la même définition que dans la formule (IV) ci-dessus. Les monomère M3 de formule (IV) sont notamment obtenus à partir d'un procédé de préparation comprenant au moins une étape de condensation d'un acide boronique de formule 5 générale (IV-f) avec un composé diol de formule générale (IV-g) selon le schéma réactionnel 5 ci-dessous : R10 cl-12 1) Acétone, H2O OH OH 2) MgSO4 R11 (R8 10 X B-OH HO O /B-M \ O X-(R0 H2C (IV-f) (IV-g) (IV) 15 Schéma 5 En effet, par condensation des fonctions acide boronique du composé de formule (IV-f) avec des fonctions diols des composés de formule (IV-g), on obtient un composé ester boronique de formule (IV). Cette étape s'effectue selon des méthodes bien connues de l'homme du métier. Dans le cadre de la présente invention, le composé de formule générale (IV-f) est dissous, en 20 présence d'eau, dans un solvant polaire tel que l'acétone. La réaction de condensation s'effectue en présence d'un agent de déshydratation, tel que le sulfate de magnésium. Les composés de formule (IV-g) sont disponibles commercialement auprès des fournisseurs suivants : Sigma-Aldrich®, Alfa Aesar® et TCI®. Le composé de formule (IV-f) est obtenu directement à partir du composé de formule (IV-e) 25 par hydrolyse selon le schéma réactionnel 6 suivant : R12 H2O R9 O CH2 B-M R8)u / X O \ X-OR8)0 M 30 R9 B-OH H2C HO (IV-e) (IV-f) Schéma 6 avec 35 z un nombre entier égal à 0 ou 1 ; R12 est choisi parmi le groupe formé par -H, -CH3 et -CH2-CH3; u, X, M, R8 et R9 tels que définis ci-dessus. Le composé de formule (IV-e) est obtenu par réaction d'un composé de formule (IV-c) avec 29 un composé de formule (IV-d) selon le schéma réactionnel 7 suivant : R12 R12 0 B-M O/ \ ' X-Rou Rg (IV-e) H2C 0 Y5-(R8)u \ Rg )z /B-M\ H2C 0 Y4 (IV-d) (IV-c) Schéma 7 avec 10 z, u, R12, M, R'4, R9 et R8 tels que définis ci-dessus ; et dans ce schéma lorsque : - X représente -0-C(0)-, alors Y4 représente une fonction alcool -OH ou un atome d'halogène, de préférence le chlore ou le brome et Y5 est une fonction acide carboxylique -C(0)-OH ; 15 - X représente -C(0)-0-, alors Y4 représente une fonction acide carboxylique -C(0)-OH et Y5 est une fonction alcool -OH ou un atome d'halogène, et de préférence le chlore ou le brome; - X représente -C(0)-N(H)-, alors Y4 représente une fonction acide carboxylique -C(0)-OH ou une fonction -C(0)-Hal, et Y5 est une fonction amine NH2; 20 - X représente -N(H)-C(0)- , alors Y4 représente une fonction amine NH2 et Y5 est une fonction acide carboxylique -C(0)-OH ou une fonction -C(0)-Hal ; - X représente -S-, alors Y4 est un atome d'halogène et Y5 est une fonction thiol -SH ou bien Y4 est une fonction thiol -SH et Y5 est un atome d'halogène ; 25 - X représente -N(H)- , alors Y4 est un atome d'halogène et Y5 est une fonction amine -NH2 ou bien Y4 est une fonction amine -NH2 et Y5 est un atome d'halogène; - X représente -N(R'4)- , alors Y4 est un atome d'halogène et Y5 est une fonction amine -N(H)(R'4) ou bien Y4 est une fonction amine -N(H)(R'4) et Y5 est un atome d'halogène; 30 - X représente -0- , alors Y4 est un atome d'halogène et Y5 est une fonction alcool -OH ou bien Y4 est une fonction alcool -OH et Y5 est un atome d'halogène. Ces réactions d'estérification, d'éthérification, de thioéthérification, d'alkylation ou de condensation entre une fonction amine et une fonction acide carboxylique sont bien connues de l'homme du métier. L'homme du métier sait donc choisir en fonction de la nature chimique des 35 groupes Y1 et Y2 les conditions réactionnelles pour obtenir le composé de formule (IV-e). Les composés de formule (IV-d) sont disponibles commercialement auprès des fournisseurs: Sigma-Aldrich®, TCI® et Acros Organics®. Le composé de formule (IV-c) est obtenu par une réaction de condensation entre un acide boronique de formule (IV-a) avec au moins un composé diol de formule (IV-b) selon le schéma réactionnel 8 suivant : MgSO4 Acétone, H2O HO M 4 OH O e" 0z B-M 0 Y4 OH OH (IV-a) (IV-b) (IV-c) R12 Schéma 8 avec M, Y4, z et R12 tels que définis ci-dessus, Parmi les composés de formule (IV-b), on préfère celui dans lequel R12 est le méthyle et z=0. Les composé de formule (IV-a) et (IV-b) sont disponibles commercialement auprès des fournisseurs suivant Sigma-Aldrich®, Alfa Aesar® et TCI®. '7 Monomère M4 de formule générale (V) : Le monomère M4 du composé A2 copolymère statistique ester boronique a pour formule générale (V) H2C R13 (V) dans laquelle : R12 est choisi parmi le groupe formé par -H, -CH3 et -CH2-CH3 , de préférence -H et -CH3 ; R13 est choisi parmi le groupe formé par un aryle en C6-C18, un aryle en C6-C18 substitué par un groupement R'13, -C(0)-0-R'13 , -0-R'13 -S-R'13 et -C(0)-N(H)-R'13 avec R'13 un groupe alkyle en C1-C25 . Par « groupe alkyle en C1-C25 », on entend une chaîne hydrocarbonée saturée, linéaire ou ramifiée, comprenant de 1 à 25 atomes de carbone. De préférence, la chaîne hydrocarbonée est linéaire. Par groupe « aryle en C6-C18 substitué par un groupement R13 », on entend un composé 30 hydrocarboné aromatique comprenant de 6 à 18 atomes de carbone dont au moins un atome de carbone du cycle aromatique est substitué par un groupe alkyle en C1-C25 tel que défini ci-dessus. ( R12 Parmi les monomères de formule (V), les monomères répondant à la formule (V-A) font partie des préférés : H2C (V-A) dans laquelle : R2 est choisi parmi le groupe formé par -H, -CH3 et-CH2-CH3 , de préférence - H et -CH3; R'13 un groupe alkyle en C1-C25, de préférence un alkyle linéaire en C1-C25, de manière encore plus préféré un alkyle linéaire en C5-C15. / Obtention du monomère M4 : Les monomères de formules (V) et (V-A) sont bien connus de l'homme du métier. Ils sont commercialisés par Sigma-Aldrich® et TCI®. / Synthèse du composé A2 copolymère statistique ester boronique L'homme du métier est à même de synthétiser les copolymères statistiques ester boronique en faisant appel à ses connaissances générales. La copolymérisation peut être amorcée en masse ou en solution dans un solvant organique par des composés générateurs de radicaux libres. Par exemple, les copolymères statistiques ester boronique sont obtenus par les procédés connus de copolymérisation radicalaire, notamment contrôlée telle que la méthode dénommée polymérisation radicalaire contrôlée par transfert de chaîne réversible par addition-fragmentation (en anglais : Reversible Addition-Fragmentation Chain Transfer (RAFT)) et la méthode dénommée polymérisation radicalaire contrôlée par transfert d'atome (en anglais Atom Transfer Radical Polymerization (ARTP)). La polymérisation radicalaire conventionnelle et la télomérisation peuvent également être employées pour préparer les copolymères de l'invention (Moad, G.; Solomon, D. H., The Chemistry of Radical Polymerization. 2nd ed.; Elsevier Ltd: 2006; p 639 ; Matyaszewski, K.; Davis, T. P. Handbook of Radical Polymerization; Wiley-Interscience: Hoboken, 2002; p 936)). Ainsi un autre objet de la présente invention est un procédé de préparation d'un copolymère statistique ester boronique, ledit procédé comprenant au moins une étape de polymérisation (a) dans laquelle on met en contact au moins : i) un premier monomère M3 de formule générale (IV) : R10 0 B- M / 0 \ X-OR8) )/u H2C R11 R9 (IV) dans laquelle : t est un nombre entier égal à 0 ou 1 ; u est un nombre entier égal à 0 ou 1 ; M et R8 sont des groupements de liaison divalents, identiques ou différents, et sont choisis parmi le groupe formé par un aryle en C6-C18, un aralkyle en C7-C24 et un alkyle en C2-C24, de préférence un aryle en C6-C18 X est une fonction choisie parmi le groupe formé par -0-C(0)-, -C(0)-0-, -C(0)-N(H)-, -N(H)-C(0)- , -S- , -N(H)- , -N(R'4)- et -O- avec R'4 une chaîne hydrocarbonée comprenant de 1 à 15 atomes de carbone; R9 est choisi parmi le groupe formé par -H, -CH3 et -CH2-CH3 ; de préférence -H ; R10 et R11, identiques ou différents, sont choisis parmi le groupe formé par l'hydrogène et une chaîne hydrocarbonée ayant de 1 à 24 atomes de carbone, de préférence entre 4 et 18 atomes de carbone, de préférence entre 6 et 12 atomes de carbone ; ii) au moins un second monomère M4 de formule générale (V) : R12 H2C R13 (V) dans laquelle : R12 est choisi parmi le groupe formé par -H, -CH3 et -CH2-CH3 , de préférence -H ou -CH3 ; R13 est choisi parmi le groupe formé par un aryle en C6-C18, un aryle en C6-C18 substitué par un groupement R'13, -C(0)-0-R'13 , -0-R'13 -S-R'13 et -C(0)-N(H)-R'13 avec R'13 un groupe alkyle en C1-C25 . iii) au moins une source de radicaux libres. Dans une mode de réalisation, le procédé peut comprendre en outre iv) au moins un agent de transfert de chaîne. Les préférences et définitions décrites pour les formules générales (IV) et (V) s'appliquent également au procédé. Les sources de radicaux et les agents de transferts sont ceux qui ont été décrits pour la synthèse de copolymères statistiques polydiols. Les préférences décrites pour les sources de radicaux et les agents de transferts s'appliquent également à ce procédé. / Propriétés des nouveaux composés A2 copolymères statistiques ester boronique Avantageusement, la chaîne formée par l'enchaînement des groupes R10, M, (R8)' avec u, un nombre entier égal à 0 ou 1, et X du monomère M3 de formule générale (IV) présente un nombre total d'atomes de carbone allant de 8 à 38, de préférence allant de 10 à 26. Avantageusement, les chaînes latérales du copolymère statistique ester boronique ont une longueur moyenne supérieure à 8 atomes de carbone, de préférence allant de 11 à 16. Cette longueur de chaînes permet de solubiliser le copolymère statistique ester boronique dans un milieu hydrophobe. Par « longueur moyenne de chaîne latérale » on entend la longueur moyenne des chaînes latérales de chaque monomère constituant le copolymère. L'homme du métier sait obtenir cette longueur moyenne en sélectionnant de manière appropriée les types et le ratio de monomères constituants le copolymère statistique ester boronique. Avantageusement, le copolymère statistique ester boronique a un pourcentage molaire de monomère de formule (IV) allant de 0,25 à 20%, de préférence de 1 à 10%. Avantageusement, le copolymère statistique ester boronique a un pourcentage molaire de monomère de formule (IV) allant de 0,25 à 20%, de préférence de 1 à 10% et un pourcentage molaire de monomère de formule (V) allant de 80 à 99,75%, de préférence de 90 à 99%. Avantageusement, le copolymère statistique ester boronique a un degré de polymérisation moyen en nombre allant de 50 à 1500, de préférence de 80 à 800. Avantageusement, le copolymère statistique ester boronique a un indice de polydispersité (Ip) allant de 1,04 à 3,54 ; de préférence allant de 1,10 à 3,10. Ces valeurs sont obtenues par chromatographie d'exclusion stérique en utilisant le tétrahydrofurane comme éluant et une 30 calibration polystyrène. Avantageusement, le copolymère statistique ester boronique a une masse molaire moyenne en nombre allant de 10 000 à 200 000 g/mol de préférence de 25 000 à 100 000 g/mol. Ces valeurs sont obtenues par chromatographie d'exclusion stérique en utilisant le tétrahydrofurane comme éluant et une calibration polystyrène. 35 / Caractéristiques des nouvelles compositions de l'invention Les compositions de l'invention résultant du mélange d'au moins un copolymère statistique polydiol Al tel que défini ci-dessus et d'au moins un composé A2 tel que défini précédemment présentent des propriétés rhéologiques très variées selon la proportion des composés Al et A2 utilisée. Les copolymères statistiques polydiols Al et les composés A2 tels que définis ci-dessus présentent l'avantage d'être associatifs et d'échanger des liens chimiques de manière thermoréversible, notamment dans un milieu hydrophobe, notamment un milieu hydrophobe apolaire. Dans certaines conditions, les copolymères statistiques polydiols Al et les composés A2 tels que définis ci-dessus peuvent être réticulés. Les copolymères statistiques polydiols Al et les composés A2 présentent aussi l'avantage d'être échangeables. Par « associatif », on entend qu'il s'établit des liens chimiques covalents de type ester boronique entre les copolymères statistiques polydiols Al et les composés A2 comprenant au moins deux fonctions esters boroniques. La figure 4 illustre des polymères associatifs. Suivant la fonctionnalité des polydiols Al et des composés A2 et suivant la composition des mélanges, la formation des liens covalents entre les polydiols Al et les composés A2 pourra amener ou non à la formation d'un réseau polymérique tridimensionnel. Par « lien chimique », on entend un lien chimique covalent de type ester boronique. Par « échangeable », on entend que les composés sont capables d'échanger des liens chimiques entre eux sans que le nombre total de fonctions chimiques soit modifié. Les liens esters boroniques des composés A2 ainsi que les liens esters boroniques formés par association des copolymères statistiques polydiols Al et des composés A2 peuvent s'échanger avec des fonctions diols présentes dans la composition pour former de nouveaux esters boroniques et de nouvelles fonctions diols sans que le nombre total de fonctions esters boroniques et de fonctions diols ne soit affecté. La réaction chimique d'échange (transestérification) est illustrée dans le schéma réactionnel 9 suivant : 35 Schéma 9 OH B+2 O R R OH OH R OH OH avec : - R un groupe chimique du composé A2, - le rond hachuré symbolise le reste de la structure chimique du composé A2, - le rectangle quadrillé symbolise le reste de la structure chimique du polymère statistique polydiol Al. Les liens esters boroniques des composés A2 ainsi que les liens esters boroniques formés par association des copolymères statistiques polydiols Al et des composés A2 peuvent aussi s'échanger pour former de nouveaux esters boroniques sans que le nombre total de fonctions esters boroniques ne soit affecté. Cet autre processus d'échanges de liens chimiques s'effectue par réaction de métathèse des fonctions esters boroniques ; ce processus est illustré en figure 9. Le copolymère statistique polydiol A1-1, qui était associé au polymère A2-1, a échangé un lien ester boronique avec le copolymère statistique ester boronique A2-2. Le copolymère statistique polydiol Al-2, qui était en associé au polymère A2-2, a échangé un lien ester boronique avec le copolymère statistique ester boronique A2-1 ; le nombre total de lien ester boronique dans la composition étant inchangé et est égal à 4. Le copolymère A1-1 est alors associé à la fois avec le polymère A2-1 et avec le copolymère A2-2. Le copolymère Al-2 est alors associé à la fois avec le copolymère A2-1 et avec le copolymère A2-2. Un autre processus d'échanges de liens chimiques est illustré en figure 9, dans laquelle on peut observer que le copolymère statistique polydiol A1-1, qui était associé au polymère A2-1, a échangé deux liens esters boroniques avec le copolymère statistique ester boronique A2-2. Le copolymère statistique polydiol Al-2, qui était en associé au polymère A2-2, a échangé deux liens esters boroniques avec le copolymère statistique ester boronique A2-1 ; le nombre total de lien ester boronique dans la composition étant inchangé et est égal à 4. Le copolymère A1-1 est alors associé avec le polymère A2-2. Le copolymère Al-2 est alors avec le polymère A2-1. Le copolymère A2-1 a été échangé avec le polymère A2-2. Par « réticulé », on entend un copolymère sous forme d'un réseau obtenu par l'établissement de ponts entre les chaînes macromoléculaires du copolymère. Ces chaînes reliées entre elles sont pour la plupart distribuées dans les trois dimensions de l'espace. Un copolymère réticulé forme un réseau tridimensionnel. Dans la pratique, la formation d'un réseau de copolymère est assurée par un test de solubilité. On peut s'assurer qu'un réseau de copolymères a été formé en plaçant le réseau de copolymère dans un solvant connu pour dissoudre les copolymères non réticulés de même nature chimique. Si le copolymère gonfle au lieu de se dissoudre, l'homme du métier sait qu'un réseau a été formé. La figure 3 illustre ce test de solubilité. Par « réticulable » on entend un copolymère susceptible d'être réticulé. Par « réticulé de manière réversible » on entend un copolymère réticulé dont les ponts sont formés par une réaction chimique réversible. La réaction chimique réversible peut se déplacer dans un sens ou dans un autre, entraînant un changement de structure du réseau de polymère. Le copolymère peut passer d'un état initial non réticulé à un état réticulé (réseau tridimensionnel de copolymères) et d'un état réticulé à un état initial non réticulé. Dans le cadre de la présente invention, les ponts qui se forment entre les chaînes de copolymères sont labiles. Ces ponts peuvent se former ou s'échanger grâce à une réaction chimique qui est réversible. Dans le cadre de la 5 présente invention, la réaction chimique réversible est une réaction de transestérification entre des fonctions diols d'un copolymère statistique (copolymère Al) et des fonctions ester boronique d'un agent de réticulation (composé A2) ou bien une réaction de métathèse entre les fonctions esters boroniques formant les ponts entre les copolymères Al et les composés A2. Les ponts formés sont des liaisons de type ester boronique. Ces liaisons ester boronique sont covalentes et labiles du fait 10 de la réversibilité de la réaction de transestérification. Par « réticulé de manière thermoréversible », on entend un copolymère réticulé grâce à une réaction réversible dont le déplacement dans un sens ou dans l'autre sens est contrôlé par la température. Le mécanisme de réticulation thermoréversible de la composition de l'invention est présenté schématiquement en figure 4. De manière inattendue, la demanderesse a observé qu'à 15 faible température, le copolymère polydiol Al (symbolisé par le copolymère portant des fonctions A sur la figure 4) n'est pas ou peu réticulé par les composés esters boroniques A2 (symbolisé par le composé portant des fonctions B sur la figure 4). Quand la température augmente, les fonctions diols du copolymère Al réagissent avec les fonctions ester boronique du composé A2 par une réaction de transestérification. Les copolymères statistiques polydiols Al et les composés A2 20 comprenant au moins deux fonctions esters boroniques se lient alors ensemble et peuvent s'échanger. Suivant la fonctionnalité des polydiols Al et des composés A2 et suivant la composition des mélanges, il peut se former un gel dans le milieu, notamment lorsque le milieu est apolaire. Lorsque la température diminue à nouveau, les liaisons esters boroniques entre les copolymères statistiques polydiols Al et les composés A2 se rompent, et le cas échéant, la 25 composition perd son caractère gélifié. La quantité de liaisons ester boronique (ou lien ester boronique) pouvant s'établir entre les copolymères statistiques polydiols Al et les composés A2 est ajustée par l'homme du métier au moyen d'une sélection appropriée du copolymère statistique polydiol Al, du composé A2 et de la composition du mélange. 30 En outre, l'homme du métier sait sélectionner la structure du composé A2 en fonction de la structure du copolymère statistique Al. De préférence, lorsque dans le copolymère statistique Al comprenant au moins un monomère M1 dans lequel y=1, alors le composé A2 de formule générale (III) ou le copolymère A2 comprenant au moins un monomère M3 de formule (IV) sera choisi de de préférence avec w1= 1, w2=1 et t=1, respectivement. 35 Avantageusement, la teneur en copolymère statistique Al dans la composition va de 0,1% à 99,5% en poids par rapport au poids total de la composition, de préférence va de 0,25% à 80% en poids par rapport au poids total de la composition finale, de manière plus préférée de 1% à 50% en poids par rapport au poids total de la composition finale. Avantageusement, la teneur en composé A2 dans la composition va de 0,1% à 99,5% en poids par rapport au poids total de la composition, de préférence va de 0,25% à 80% en poids par rapport au poids total de la composition finale, de manière plus préférée de préférence de 0,5% à 50% en poids par rapport au poids total de la composition finale. Dans un mode de réalisation, la teneur en copolymère statistique Al dans la composition va de 0,5 à 99,5% en poids par rapport au poids total de la composition et la teneur en composé A2, notamment en copolymère statistique ester boronique dans la composition va de 0,5% à 99,5% en poids par rapport au poids total de la composition. Préférentiellement, le ratio massique entre le composé statistique polydiol Al et composé 10 A2 (ratio Al/A2) dans la composition va de 0,005 à 200, de préférence de 0,05 à 20, de manière encore plus préférée de 0,1 à 10. Dans un mode de réalisation, la composition de l'invention comprend : - 0,5% à 40 % en poids d'un mélange d'au moins un copolymère statistique polydiol Al tel que défini précédemment et d'au moins un 15 composé A2 tel que défini précédemment, de préférence le mélange comprenant de 0,5% à 99,5% en poids du copolymère statistique Al par rapport au poids total du mélange et de 0,5% à 99,5% en poids du composé A2, notamment en copolymère statistique ester boronique, par rapport au poids total du mélange ; 20 - 60% à 99,5% en poids d'un milieu hydrophobe. Dans un mode de réalisation, la composition de l'invention consiste essentiellement en : - 0,5% à 40 % en poids d'un mélange d'au moins un copolymère statistique polydiol Al tel que défini précédemment et d'au moins un composé A2 tel que défini précédemment, de préférence le mélange 25 comprenant de 0,5% à 99,5% en poids du copolymère statistique Al par rapport au poids total du mélange et de 0,5% à 99,5% en poids du composé A2, notamment en copolymère statistique ester boronique, par rapport au poids total du mélange ; - 60% à 99,5% en poids d'un milieu hydrophobe. 30 Dans un mode de réalisation, la composition de l'invention se présente sous forme d'une composition-mère. Par « composition-mère » on entend, une composition dont l'homme du métier pourra faire des solutions-filles par prélèvement d'une certaine quantité de solution mère complétée par l'apport d'une quantité nécessaire de diluant (solvant ou autre) pour obtenir une concentration souhaitée. Une composition-fille est donc obtenue par dilution d'une composition-mère. 35 Un milieu hydrophobe peut être un solvant, une huile minérale, une huile naturelle, une huile synthétique. Dans un mode de réalisation, la composition de l'invention peut comprendre en outre au moins un additif choisi parmi le groupe formé par les thermoplastiques, les élastomères, les élastomères thermoplastiques, les polymères thermodurcissables, les pigments, les colorants, les charges, les plastifiants, les fibres, les antioxydants, les additifs pour lubrifiants, les agents de compatibilité, les agents anti-mousses, les additifs dispersants, les promoteurs d'adhérences et les stabilisants. / Procédé de préparation des nouvelles compositions de l'invention Les nouvelles compositions de l'invention sont préparées par des moyens bien connus de l'homme du métier. Par exemple, il suffit à l'homme du métier notamment de: - prélever une quantité voulue d'une solution comprenant le copolymère statistique polydiol Al tel que défini ci-dessus ; - prélever une quantité voulue d'une solution comprenant le composé A2 tel que défini ci-dessus ; - mélanger les deux solutions prélevées pour obtenir la composition de l'invention. L'homme du métier sait aussi ajuster les différents paramètres de la composition de l'invention pour obtenir soit une composition dans laquelle le copolymère statistique polydiol Al et le composé A2, notamment le copolymère statistique ester boronique, sont associés soit une composition dans laquelle le copolymère statistique polydiol Al et le composé A2, notamment le copolymère statistique ester boronique, sont réticulés. Par exemple, l'homme du métier sait ajuster notamment: - le pourcentage molaire de monomère M1 portant des fonctions diols dans le copolymère statistique polydiol Al ; - le pourcentage molaire de monomère M3 portant des fonctions ester boronique dans le copolymère statistique ester boronique A2 ; - la longueur moyenne des chaînes latérales du copolymère statistique polydiol Al ; - la longueur moyenne des chaînes latérales du copolymère statistique ester boronique A2 ; - la longueur du monomère M3 du copolymère statistique ester boronique A2 ; - la longueur du composé diester boronique A2 ; - le degré de polymérisation moyen en nombre des copolymères statistiques polydiol Al et des copolymères statistiques ester boronique A2 ; - le pourcentage massique du copolymère statistique polydiol Al ; - le pourcentage massique du composé diester boronique A2 ; - le pourcentage massique du copolymère statistique ester boronique A2 ; 35 / Utilisation des nouvelles compositions de l'invention Les compositions de l'invention peuvent être utilisées dans toutes les solutions dont la viscosité varie en fonction de la température. Les compositions de l'invention permettent d'épaissir un fluide et de contrôler sa viscosité. Les copolymères statistiques polydiols Al, les composés A2 et les compositions peuvent être utilisés dans les domaines aussi variés que la récupération améliorée du pétrole, l'industrie papetière, les peintures, les additifs alimentaires, la formulation cosmétique ou pharmaceutique. Par exemple, les compositions de l'invention peuvent être ajoutées dans des compositions pour lubrifier des pièces mécaniques. En effet, les nouvelles compositions de l'invention lorsqu'elles sont introduites dans une huile de base ont un comportement inversé vis-à-vis d'une modification de la température par rapport au comportement de l'huile de base et des additifs rhéologiques de type polymère de l'art antérieur. Contrairement à l'huile de base qui se fluidifie lorsque la température augmente, les compositions de la présente invention présentent l'avantage de s'épaissir lorsque la température augmente. La formation des liaisons covalentes réversibles permet d'augmenter (de façon réversible) la masse molaire des polymères et limite donc la chute de la viscosité de l'huile de base à hautes températures. De manière avantageuse, la viscosité de la composition lubrifiante est ainsi contrôlée et dépend moins des fluctuations de température. EXEMPLES Les exemples suivants illustrent l'invention sans la limiter. 1 Synthèse de copolymères statistiques Al de l'invention porteurs de fonction diol o 1.1 : A partir d'un monomère porteur d'une fonction diol protégée sous forme de cétal Dans un mode de réalisation, le copolymère statistique Al de l'invention est obtenu selon le 25 schéma réactionnel 10 suivant : 30 35 OH OH 1. Protection de la fonction diol OH 2. Réaction avec le MAC Cl HO 10 Polymérisa Copolymères protégés 4. ©eproteetion 15 Copolymères poly(alkyl méthacrylate-co-alkyldiol méthacrylate) Schéma 10 1.1.1 Synthèse du monomère M1 porteur d'une fonction diol protégée sous forme de cétal 20 La synthèse d'un monomère méthacrylate porteur d'une fonction diol protégée sous forme de cétal s'effectue en deux étapes (étapes 1 et 2 du schéma réactionnel 10) selon le protocole ci-dessous : 1' étape : 25 42,1 g (314 mmol) d'1,2,6-hexane triol (1,2,6-HexTri) sont introduits dans un ballon d'IL. 5,88 g de tamis moléculaire (4°A) sont ajoutés suivis de 570 mL d'acétone. 5,01 g (26,3 mmol) d'acide para-toluène-sulfonique (pTSA) sont ensuite lentement additionnés. Le milieu réactionnel est laissé sous agitation pendant 24 heures à température ambiante. 4,48 g (53,3 mmol) de NaHCO3 sont alors ajoutés. Le milieu réactionnel est laissé sous agitation pendant 3 heures à température 30 ambiante avant d'être filtré. Le filtrat est alors concentré sous vide au moyen d'un évaporateur rotatif jusqu'à obtention d'une suspension de cristaux blancs. 500 mL d'eau sont alors ajoutés à cette suspension. La solution ainsi obtenue est extraite avec 4 x 300 mL de dichlorométhane Les phases organiques sont regroupées et séchées sur MgSO4. Le solvant est ensuite entièrement évaporé sous vide à 25°C au moyen d'un évaporateur rotatif. 35 2' étape : Le produit ainsi obtenu est ensuite introduit dans un ballon d'IL surmonté d'une ampoule à brome. La verrerie utilisée ayant été au préalable séchée une nuit dans une étuve thermostatée à 100°C. 500 mL de dichlorométhane anhydre sont ensuite introduits dans le ballon suivis de 36,8 g (364 mmol) de triéthylamine. Une solution de 39,0 g (373 mmol) de chlorure de méthacryloyle (MAC) dans 50 mL de dichlorométhane anhydre est introduite dans l'ampoule à brome. Le ballon est alors placé dans un bain de glace pour baisser la température du milieu réactionnel aux alentours de 0°C. La solution de chlorure de méthacryloyle est alors ajoutée goutte à goutte sous forte agitation. Une fois l'addition du chlorure de méthacryloyle terminée, le milieu réactionnel est laissé sous agitation 1 heure à 0°C, puis 23 heures à température ambiante. Le milieu réactionnel est ensuite transféré dans un erlenmeyer de 3 L et 1 L de dichlorométhane est ajouté. La phase organique est ensuite successivement lavée avec 4 x 300 mL d'eau, 6 x 300 mL d'une solution aqueuse d'acide chlorhydrique à 0,5 M, 6 x 300 mL d'une solution aqueuse saturée de NaHCO3 et de nouveau 4 x 300 mL d'eau. La phase organique est séchée sur MgSO4, filtrée puis concentrée sous vide à l'aide d'un évaporateur rotatif pour donner 64,9 g (rendement de 85,3 %) de monomère diol protégé sous la forme d'un liquide jaune clair dont les caractéristiques sont les suivantes : iH RMN (400 MHz, CDC13) 8 : 6,02 (singulet, 1H), 5,47 (singulet, 1H), 4,08 (triplet, J = 6,8 Hz, 2H), 4,05-3,98 (multiplet, 1H), 3,96 (doublet de doublets, J = 6 Hz et J = 7,6 Hz, 1H), 3,43 15 (doublet de doublet, J = 7,2 Hz et J = 7,2 Hz, 1H), 1,86 (doublet de doublets, J = 1,2 Hz et J = 1,6 Hz, 3H), 1,69-1,33 (multiplet, 6H), 1,32 (singulet, 3H), 1,27 (singulet, 3H). 1.1.2 Synthèse de copolymères méthacrylates selon l'invention portant des fonctions diol La synthèse des copolymères méthacrylates portant des fonctions diol selon l'invention 20 s'effectue en deux étapes (étapes 3 et 4 du schéma réactionnel 10) : Copolymérisation de deux monomères méthacrylate d'alkyle avec un monomère méthacrylate porteur d'une fonction diol protégée sous forme de cétal Déprotection du copolymère. 25 Plus précisément, la synthèse du copolymère s'effectue selon le protocole suivant: 10,5 g (31,0 mmol) de méthacrylate de stéaryle (StMA), 4,76 g (18,7 mmol) de méthacrylate de lauryle (LMA), 3,07 g (12,7 mmol) de méthacrylate porteur d'une fonction diol protégée sous forme de cétal obtenu selon le protocole décrit au paragraphe 1.1.1, 68,9 mg (0,253 mmol) de dithiobenzoate de cumyle et 19,5 mL d'anisole sont introduits dans tube Schlenk de 100 mL. Le 30 milieu réactionnel est placé sous agitation et 8,31 mg (0,0506 mmol) d'azobisisobutyronitrile (AIBN) en solution dans 85 uL d'anisole sont introduits dans le tube Schlenk. Le milieu réactionnel est ensuite dégazé pendant 30 minutes en faisant buller de l'argon avant d'être porté à 65°C pour une durée de 16 heures. Le tube de Schlenk est placé dans un bain de glace pour arrêter la polymérisation, puis le polymère est isolé par précipitation dans le méthanol, filtration et séchage 35 sous vide à 30°C pendant une nuit. On obtient ainsi un copolymère présentant une masse molaire moyenne en nombre (M.) de 41 000 g/mol, un indice de polydispersité (Ip) de 1,22 et un degré de polymérisation moyen en nombre (DP.) de 167. Ces valeurs sont respectivement obtenues par chromatographie d'exclusion stérique en utilisant le tétrahydrofurane comme éluant et une calibration polystyrène et par suivi de la conversion en monomères au cours de la copolymérisation. La déprotection du copolymère s'effectue selon le protocole suivant : 7,02 g de copolymère contenant environ 20% de fonction diol protégée obtenus 5 précédemment sont introduits dans un erlenmeyer de 500 mL. 180 mL de dioxane sont ajoutés et le milieu réactionnel est placé sous agitation à 30 °C. 3 mL d'une solution aqueuse d'acide chlorhydrique à 1M puis 2,5 mL d'une solution aqueuse d'acide chlorhydrique 35% massique sont ajoutés goutte à goutte. Le milieu réactionnel devient alors légèrement opaque et 20 mL de THF sont introduits pour rendre le milieu complètement homogène et transparent. Le milieu réactionnel 10 est alors laissé sous agitation à 40°C pendant 48 heures. Le copolymère est récupéré par une précipitation dans méthanol, filtration et séchage sous vide à 30°C pendant une nuit. On obtient un copolymère poly(alkyl méthacrylate-co-alkyldiol méthacrylate) contenant environ 20% molaire d'unités monomères diol Ml, et présentant une longueur moyenne des chaînes alkyles pendantes de 13.8 atomes de carbone. 15 o 1.2: A partir d'un monomère porteur d'une fonction diol protégée sous forme d'ester boronique Dans un autre mode de réalisation, le copolymère statistique Al de l'invention est obtenu selon le schéma réactionnel 11 suivant : OH 20 25 30 3. Pol^ mêrisalion HO OH 1. Protection de la fonction diol OH 2. Réaction an ce le \IAC Cl 0 35 Copolymères protégés 4. Deprotection Copolymères poly(alkyl méthacrylate-co-aikyldiol méthacrylate) Schéma 11 1.2.1 Synthèse du monomère M1 porteur d'une fonction diol protégée sous forme d'ester boronique La synthèse d'un monomère méthacrylate porteur d'une fonction diol protégée sous forme 5 d'ester s'effectue en deux étapes (étapes 1 et 2 du schéma 11) selon le protocole suivant : Père étape : 6,01 g (49,3 mmol) d'acide phénylboronique (PBA) et 300 mL d'acétone sont introduits dans un bécher de 500 mL, suivis d'1,5 mL d'eau. Le milieu réactionnel est placé sous agitation et 6,07 g (45,2 mmol) d'1,2,6-hexanetriol sont ajoutés lentement. Un excès de sulfate de magnésium 10 est ajouté au milieu réactionnel afin de piéger l'eau initialement introduite ainsi que l'eau libérée par la condensation entre l'acide phénylboronique et le 1,2,6-hexanetriol. Le milieu réactionnel est laissé sous agitation à température ambiante pendant 30 minutes avant d'être filtré puis concentré sous vide au moyen d'un rotavapeur. 21ème étape : 15 Le liquide jaune clair ainsi obtenu à l'étape précédente est ensuite introduit dans un ballon d'IL surmonté d'une ampoule à brome. La verrerie utilisée ayant été au préalable pré-séchée une nuit dans une étuve thermostatée à 100°C. 90 mL de dichlorométhane anhydre sont ensuite introduits dans le ballon suivis de 6,92 g (68,4 mmol) de triéthylamine. Une solution de 5,82 g (55,7 mmol) de chlorure de méthacryloyle (MAC) dans 10 mL de dichlorométhane anhydre est 20 introduite dans l'ampoule à brome. Le ballon est alors placé dans un bain de glace pour baisser la température du milieu réactionnel aux alentours de 0°C. La solution de chlorure de méthacryloyle est alors ajoutée goutte à goutte sous forte agitation. Une fois l'addition du chlorure de méthacryloyle terminée, le milieu réactionnel est laissé sous agitation 1 heure à 0°C, puis 17 heures à température ambiante. Le milieu réactionnel est ensuite transféré dans un erlenmeyer de 500 mL 25 et 300 mL de dichlorométhane sont ajoutés. La phase organique est ensuite successivement lavée avec 4 x 100 mL d'eau, 4 x 100 mL d'une solution aqueuse d'acide chlorhydrioque à 0,1 M, 4 x 100 mL d'une solution aqueuse saturée de NaHCO3 et de nouveau 4 X 100 mL d'eau. La phase organique est séchée sur MgSO4, filtrée puis concentrée sous vide à l'aide d'un évaporateur rotatif pour donner 11,6 g (rendement de 89 %) de monomère diol protégé sous la forme d'un liquide de 30 couleur jaune clair dont les caractéristiques sont les suivantes : 1H RMN (400 MHz, CDC13) 8 : 7,81 (doublet de doublets, J = 4 Hz et J = 8 Hz, 2H), 7,48 (triplet de triplets, J = 1,2 Hz et J = 7,2 Hz, 1H), 7,38 (triplet de triplets, J = 1,2 Hz et J = 6,8 Hz, 1 H), 6,10 (singulet, 1H), 5,55(singulet, 1H), 4,63-4,53 (multiplet, 1H), 4,44 (doublet de doublets, J= 7,6 Hz et J = 8,8 Hz, 1H), 4,18 (triplet, J = 6,8 Hz, 2H), 3,95 (doublet de doublets, J = 6,8 Hz et J = 35 8,8 Hz, 1H), 1,94 (doublet de doublets, J = 1,2 Hz et J = 1,6 Hz, 3H), 1,81-1,47 (multiplet, 6H) 1.2.2 Synthèse de copolymères méthacrylates selon l'invention portant des fonctions diol La synthèse des copolymères méthacrylates portant des fonctions diol selon l'invention s'effectue en deux étapes (étapes 3 et 4 du schéma 11) : Copolymérisation de deux monomères méthacrylate d'alkyle avec un monomère méthacrylate porteur d'une fonction diol protégée sous forme d'ester boronique; Déprotection du copolymère. Les modes opératoires suivants décrivent la synthèse d'un copolymère poly(alkyl 10 méthacrylate-co-alkyldiol méthacrylate) contenant environ 10% mol. d'unités monomères diol, et présentant une longueur moyenne des chaînes alkyles pendantes de 13.8 atomes de carbone. La synthèse du polymère s'effectue selon le protocole suivant : 13,5 g (40 mmol) de méthacrylate de stéaryle (StMA), 12 g (47,2 mmol) de méthacrylate de 15 lauryle (LMA), 3,12 g (10,8 mmol) de méthacrylate porteur d'une fonction diol protégée sous forme d'ester boronique, 92,1 mg (0,416 mmol) de dithiobenzoate de cumyle et 34 mL d'anisole sont introduits dans un tube de Schlenk de 100 mL. Le milieu réactionnel est placé sous agitation et 13,7 mg (0,0833 mmol) d'azobisisobutyronitrile (AIBN) en solution dans 135 p.L d'anisole sont introduits dans le tube de Schlenk. Le milieu réactionnel est ensuite dégazé pendant 30 minutes en 20 faisant bullé de l'argon avant d'être porté à 65°C pour une durée de 24 heures. Le tube de Schlenk est placé dans un bain de glace pour arrêter la polymérisation et 30 mL de tétrahydrofurane (THF) sont ensuite ajoutés au milieu réactionnel. Le polymère est isolé par précipitation dans le méthanol froid, filtration et séchage sous vide à 30°C pendant une nuit. On obtient ainsi, un copolymère présentant une masse molaire moyenne en nombre (M.) de 25 70 400 g/mol, un indice de polydispersité (Ip) de 3,11 et un degré de polymérisation moyen en nombre (DP.) de 228. Ces valeurs sont respectivement obtenues par chromatographie d'exclusion stérique en utilisant le tétrahydrofurane comme éluant et une calibration polystyrène et par suivi de la conversion en monomères au cours de la copolymérisation. 30 La déprotection du copolymère s'effectue selon le protocole suivant: 19 g de copolymère obtenu à l'étape précédente et contenant environ 10% de fonction diol protégée sont introduits dans un erlenmeyer d'l L. 250 mL de dichlorométhane et 30 mL d'une solution aqueuse d'acide chlorhydrique sont ajoutés. Le milieu réactionnel est agité 24 heures à température ambiante avant d'être versé goutte à goutte dans 1L de solution aqueuse d'hydroxyde 35 de sodium (pH = 10) puis agité de nouveau 24 heures à température ambiante. Pendant toute cette période d'agitation, le milieu réactionnel est composé de deux phases. La phase organique est récupérée à l'aide d'une ampoule à décanter et le polymère est précipité dans le méthanol froid. Le polymère ainsi obtenu est re-dissout dans 100m1 de dichlorométhane afin d'être de nouveau précipité dans du méthanol froid. Le polymère est récupéré et séché sous vide à 30°C pendant une nuit. On obtient un copolymère poly(alkyl méthacrylate-co-alkyldiol méthacrylate) contenant environ 10% molaire d'unités monomères diol, et présentant une longueur moyenne des chaînes 5 alkyles pendantes de 13.8 atomes de carbone. 2. Synthèse des composés A2 de l'invention o 2.1 : Synthèse d'un diester boronique comme agent de réticulation 10 La synthèse d'un composé A2 selon l'invention s'effectue selon le protocole suivant et selon le schéma réactionnel 12 : HO OH 15 HO" OH 1.Acétone, H20 2.MgSO4 HO OH 20 Schéma 12 L'acide 1,4 benzènediboronique (1,4-BDBA) (1,5 g ; 9,05 mmol) est introduit dans un bécher de 500 mL, suivi de 300 mL d'acétone. Le milieu réactionnel est placé sous agitation et 0,300 g (16,7 mmol) d'eau sont introduits goutte à goutte. Le milieu réactionnel devient alors 25 transparent et homogène et le 1,2-dodécanediol (4,02 g ; 19,9 mmol) est lentement ajouté. Après dissolution complète de ce dernier, un excès de sulfate de magnésium est ajouté afin de piéger l'eau introduite initialement ainsi que l'eau libérée par la condensation entre l'1,4-BDBA et 1'1,2- dodécanediol. Après 15 minutes sous agitation, le milieu réactionnel est filtré. Le solvant est ensuite éliminé du filtrat au moyen d'un évaporateur rotatif, pour donner 4,41 g de diester 30 boronique et de 1,2-dodécanediol (rendement de 98 %) sous la forme d'un solide blanc. Les caractéristiques sont les suivantes : 1H RMN (400 MHz, CDC13) Diester boronique : 8 : 7,82 (singulet, 2H), 4,63-4,51 (multiplet, 2H), 4,42 (doublet de doublets, J = 8 Hz et J = 8,8 Hz, 2H), 3,95 (doublet de doublets, J = 7,2 Hz et J = 8,8 Hz, 2H), 1,81-1,31 (multiplet, 36H), 0,88 (triplet, J = 7,2 Hz, 6H) ; 1,2- 35 dodécanediol : 8 : 3,85-3,25 (multiplet, environ 2,17H), 1,81-1,31 (multiplet, environ 13,02H), 0,88 (triplet, J = 7,2 Hz, environ 2,17H) o 2.2 : Synthèse du copolymère poly(alkyl méthacylate-co-monomère ester boronique) 2.2.1 Synthèse du monomère acide boronique Le monomère ester boronique de l'invention est synthétisé selon le schéma réactionnel 13 suivant : OH 1. CH3 2. OH 6H Cl COOH HO" OH cH3 Schéma 13 Le monomère est obtenu selon le protocole en deux étapes : La première étape consiste à synthétiser un acide boronique et la seconde étape consiste à obtenir un monomère ester boronique. Père étape : L'acide 4-carboxyphénylboronique (CPBA) (5,01 g ; 30,2 mmol) est introduit dans un bécher d' 1L suivi de 350 mL d'acétone et le milieu réactionnel est placé sous agitation. 7,90 mL (439 mmol) d'eau sont ajoutés goutte à goutte jusqu'à dissolution complète ± l'acide 4- carboxyphénylboronique. Le milieu réactionnel est alors transparent et homogène. Le 1,2propanediol (2,78 g ; 36,6 mmol) est ensuite lentement ajouté, suivi d'un excès de sulfate de magnésium afin de piéger l'eau initialement introduite ainsi que l'eau libérée par la condensation entre le CPBA et le 1,2 propanediol. Le milieu réactionnel est laissé sous agitation pendant 1 heure à 25°C avant d'être filtré. Le solvant est ensuite éliminé du filtrat au moyen d'un évaporateur rotatif. Le produit ainsi obtenu et 85 mL de DMSO sont introduits dans un ballon de 250 mL. Le milieu réactionnel est placé sous agitation puis après homogénéisation complète du milieu réactionnel, 8,33 g (60,3 mmol) de K2CO3 sont ajoutés. Le 4-(chlorométhyl)styrène (3,34 g ; 21,9 mmol) est alors lentement introduit dans le ballon. Le milieu réactionnel est alors laissé sous agitation à 50°C pendant 16 heures. Le milieu réactionnel est transféré dans un erlenmeyer d'2 L, puis 900 mL d'eau sont ajoutés. La phase aqueuse est extraite avec 8 x 150 mL d'acétate d'éthyle. Les phases organiques sont regroupées, puis extraites avec 3 x 250 mL d'eau. La phase organique est séchée sur MgSO4 et filtrée. Le solvant est éliminé du filtrat au moyen d'un évaporateur rotatif pour donner le monomère acide boronique (5,70 g ; rendement de 92,2 %) sous la forme d'une poudre blanche, dont les caractéristiques sont les suivantes : 1H RMN (400 MHz, CDC13) 8 : 7,98 (doublet, J = 5,6 Hz, 4H), 7,49 (doublet, J = 4 Hz, 4H), 6,77 (doublet de doublets, J = 10,8 Hz et J = 17,6 Hz, 1H), 5,83 (doublet de doublet, J = 1,2 Hz et J = 17,6 Hz, 1H), 5,36 (singulet, 2H), 5,24 (doublet de doublets, J = 1,2 Hz et J = 11,2 Hz, 1H). 2' étape : Le monomère acide boronique (5,7 g ; 20,2 mmol) obtenu lors de la première étape et 500 mL d'acétone sont introduits dans un erlenmeyer d' 1L. Le milieu réactionnel est placé sous agitation et 2,6 mL (144 mmol) d'eau sont ajoutés goutte à goutte jusqu'à dissolution complète du monomère acide boronique. Le milieu réactionnel est alors transparent et homogène. Une solution de 1,2-dodécanediol (5,32 g ; 26,3 mmol) dans 50 mL d'acétone est lentement ajoutée au milieu réactionnel, suivie d'un excès de sulfate de magnésium afin de piéger l'eau initialement introduite ainsi que l'eau libérée par la condensation entre le monomère acide boronique et le 1,2- dodécanediol. Après 3 heures sous agitation à température ambiante, le milieu réactionnel est filtré. Le solvant est ensuite éliminé du filtrat au moyen d'un évaporateur rotatif pour donner 10,2 g d'un mélange de monomère ester boronique et de 1,2-dodécanediol sous la forme d'un solide jaune clair. Les caractéristiques sont les suivantes : RMN (400 MHz, CDC13) : Monomère ester boronique : 8 : 8,06 (doublet, J = 8 Hz, 2H), 7,89 (doublet, J = 8 Hz, 2H), 7,51 (doublet, J = 4 Hz, 4H), 6,78 (doublet de doublets, J = 8 Hz et J = 16 Hz, 1H), 5,84 (doublet de doublets, J = 1,2 Hz et J = 17,6 Hz, 1H), 5,38 (singulet, 2H), 5,26 (doublet de doublets, J = 1,2 Hz et J = 11,2 Hz, 1H), 4,69-4,60 (multiplet, 1H), 4,49 (doublet de doublets, J = 8 Hz et J = 9,2 Hz, 1H), 3,99 (doublet de doublets, J = 7,2 Hz et J = 9,2 Hz, 1H), 1,78-1,34 (multiplet, 18H), 0,87 (triplet, J = 6,4 Hz, 3H) ; 1,2-dodécanediol : : 3,61-3,30 (multiplet, environ 1,62H), 1,78-1,34 (multiplet, environ 9,72H), 0,87 (triplet, J = 6,4 Hz, environ 1,62H) 2.2.2 Synthèse du composé A2, copolymère statistique poly(alkyl méthacrylate-co-monomère ester boronique) Le copolymère statistique A2 de l'invention est obtenu selon le protocole suivant : 2,09 g d'un mélange monomère ester boronique et 1,2-dodécanediol précédemment préparé (contenant 3,78 mmol de monomère ester boronique), 98,3 mg (0,361 mmol) de dithiobenzoate de 30 cumyle, 22,1 g (86,9 mmol) de méthacrylate de lauryle (LMA) et 26,5 mL d'anisole sont introduits dans un tube de Schlenk de 100 mL. Le milieu réactionnel est placé sous agitation et 11,9 mg (0,0722 mmol) d'azobisisobutyronitrile (AIBN) en solution dans 120 u.L d'anisole sont introduits dans le tube de Schlenk. Le milieu réactionnel est ensuite dégazé pendant 30 minutes en faisant buller de l'argon avant d'être porté à 65°C pour une durée de 16 heures. Le tube de Schlenk est 35 placé dans un bain de glace pour arrêter la polymérisation, puis le polymère est isolé par précipitation dans l'acétone anhydre, filtration et séchage sous vide à 30°C pendant une nuit. On obtient ainsi, un copolymère ayant la structure suivante : avec m =0,96 et n=0,04. Le copolymère ester boronique obtenu présente une masse molaire moyenne en nombre (M.) égale à 37 200 g/mol, un indice de polydispersité (Ip) égale à 1,24 et un degré de polymérisation moyen en nombre (DP.) égal à 166. Ces valeurs sont respectivement obtenues par chromatographie d'exclusion stérique en utilisant le tétrahydrofurane comme éluant et une calibration polystyrène et par suivi de la conversion en monomères au cours de la copolymérisation. Une analyse par RMN du proton du copolymère final donne une composition de 4% molaire en monomère ester boronique et 96 % en méthacrylate de lauryle. 3. Etudes rhéologiques o 3.1 Appareillages et protocoles de mesure de la viscosité Les études rhéologiques ont été effectuées à l'aide d'un rhéomètre de Couette MCR 501 à contrainte contrôlée de la société Anton Paar. Les mesures ont été réalisées sur des formulations de polymères en solution dans une huile de base du groupe III en utilisant une géométrie cylindrique de référence DG 26.7. La viscosité a été mesurée en fonction de la vitesse de cisaillement pour une gamme de température variant de 10°C à 110°C. Pour chaque température, la viscosité du système a été mesurée en fonction de vitesse de cisaillement de 0,01 à 1000 s-1. Les mesures de viscosité en fonction de la vitesse de cisaillement à T = 10°C, 20°C, 30°C, 50°C, 70°C, 90°C et 110°C ont été réalisées (en allant de 10 °C à 110 °C) suivies de nouvelles mesures à 10°C et/ou 20°C afin d'évaluer la réversibilité des systèmes. Une viscosité moyenne a alors été calculée pour chaque température en utilisant les points de mesure situés sur le même plateau. La viscosité relative, 'holution ,Jirelative ' r 'Ibuile de base' a été également choisie pour représenter l'évolution de la viscosité du système en fonction de la température, car cette grandeur reflète directement la compensation à la perte de viscosité naturelle 35 de l'huile de base de groupe III des systèmes polymères étudiés. o 3.2 : Compositions à base de copolymères statistiques polydiols Al et composés A2 diester boronique. ^ Compositions testées Copolymères Al : Quatre copolymères statistiques poly(alkyl méthacrylate-co-alkyldiol méthacrylate) de l'invention sont testés. Il s'agit des copolymères suivants : / Copolymère Al-1 : Ce copolymère comprend 20% molaire de monomères ayant des fonctions diol. La longueur moyenne de chaînes latérale est de 13,8 atomes de carbone. Sa masse molaire moyenne en nombre est de 49 600 g/mol. Son indice de polydispersité est de 1,51. Son degré de polymérisation moyen en nombre (DP.) est de 167. La masse molaire moyenne en nombre et l'indice de polydispersité sont mesurés par mesure de chromatographie d'exclusion stérique en utilisant une calibration polystyrène. / Copolymère A1-2 : Ce copolymère comprend 20% molaire de monomères ayant des fonctions diol. La longueur moyenne de chaînes latérale est de 10,8 atomes de carbone. Sa masse molaire moyenne en nombre est de 59 700 g/mol. Son indice de polydispersité est de 1,6. Son degré de polymérisation moyen en nombre (DP.) est de 196. La masse molaire moyenne en nombre et l'indice de polydispersité sont mesurés par mesure de chromatographie d'exclusion stérique en utilisant une calibration polystyrène. / Copolymère Al-3 : Ce copolymère comprend 10% molaire de monomères ayant des fonctions diol. La longueur moyenne de chaînes latérale est de 13,8 atomes de carbone. Sa masse molaire moyenne en nombre est de 47 800 g/mol. Son indice de polydispersité est de 1,3. Son degré de polymérisation moyen en nombre (DP.) est de 198. La masse molaire moyenne en nombre et l'indice de polydispersité sont mesurés par mesure de chromatographie d'exclusion stérique en utilisant une calibration polystyrène. / Copolymère A1-4 : Ce copolymère comprend 10% molaire de monomères ayant des fonctions diol. La longueur moyenne de chaînes latérale est de 13,8 atomes de carbone. Sa masse molaire moyenne en nombre est de 97 100 g/mol. Son indice de polydispersité est de 3,11. Son degré de polymérisation moyen en nombre (DP.) est de 228. La masse molaire moyenne en nombre et l'indice de polydispersité sont mesurés par mesure de chromatographie d'exclusion stérique en utilisant une calibration polystyrène. Les copolymères A1-1, Al-2, Al-3 et Al-4 sont obtenus selon l'un des protocoles décrit au paragraphe 1. Composé A2 : Le composé A2-1 est le diester boronique obtenu selon le protocole décrit au paragraphe 2.1. Huile de base lubrifiante L'huile de base lubrifiante utilisée dans les compositions à tester est une huile du groupe III de la classification API, commercialisée par SK sous le nom Yubase 4. Elle présente les caractéristiques suivantes : - sa viscosité cinématique à 40°C mesurée selon la norme ASTM D445 est de 19,57 cSt ; - sa viscosité cinématique mesurée à 100°C selon la norme ASTM D445 est de 4,23 cSt ; - son indice de viscosité mesuré selon la norme ASTM D2270 est de 122 ; - sa volatilité Noack en pourcentage poids, mesurée selon la norme DIN 51581 est de 14, 5 ; - Son point flash (flash point en anglais) en degrés Celsius mesuré selon la norme ASTM D92 est de 230°C; - Son point d'écoulement (pour point en anglais) en degrés Celsius mesuré selon la norme ASTM D97 est de -15°C. La composition A (hors invention) est utilisée comme référence. Elle contient une solution à 4,2 % massique d'un polymère polyméthacrylate dans une huile de base lubrifiante du groupe III de la classification API. Le polymère a une masse molaire moyenne en nombre (M.) égale à 105 600 g/mol, un indice de polydispersité (Ip) égale à 3,06, un degré de polymérisation moyen en nombre de 466 et la longueur moyenne des chaînes pendantes est de 14 atomes de carbone. Ce polyméthacrylate est utilisé comme additif améliorant l'indice de viscosité. 4,95 g de ce polyméthacrylate (pré-dissout dans l'huile de base groupe III avec une concentration massique de 4,2%) et 44,6 g d'huile de base groupe III sont introduits dans un flacon. La solution ainsi obtenue est maintenue sous agitation à 90°C jusqu'à dissolution complète du polyméthacrylate. On obtient une solution à 4,2% massique de ce polyméthacrylate. Composition B-1 (hors invention) est obtenue de la manière suivante : 4,14 g de copolymère polydiol Al-1 et 37,2 g d'huile de base groupe III sont introduits dans un flacon. La solution ainsi obtenue est maintenue sous agitation à 90°C jusqu'à dissolution 30 complète du polydiol. On obtient une solution à 10% massique de copolymère polydiol A1-1. Composition C-1 (selon l'invention) est obtenue de la manière suivante : 8 g de la solution à 10% massique de copolymère polydiol Al-1 dans l'huile de base 35 groupe III préparée précédemment sont introduits dans un flacon. 55,8 mg de diester boronique A2-1 sont ajoutés à cette solution. La solution ainsi obtenue est maintenue sous agitation à 90°C jusqu'à dissolution complète du diester boronique. On obtient une solution à 10% massique de copolymère polydiol Al-1 et 20% molaire de diester boronique A2-1 par rapport aux fonctions diols du copolymère polydiol A1-1. Composition D-1 (selon l'invention) est obtenue de la manière suivante : 8 g de la solution à 10% massique de copolymère polydiol A1-1 dans l'huile de base groupe III préparée précédemment sont introduits dans un flacon. 223 mg de diester boronique A21 sont ajoutés à cette solution. La solution ainsi obtenue est maintenue sous agitation à 90°C jusqu'à dissolution complète du diester boronique. On obtient une solution à 10% massique de copolymère polydiol A1-1 et 80% molaire de 10 diester boronique A2-1 par rapport aux fonctions diols du copolymère polydiol A1-1. Composition B-2 (hors invention) est obtenue de la manière suivante : 6,52 g de copolymère polydiol Al-2 et 58,7 g d'huile de base groupe III sont introduits dans un flacon. La solution ainsi obtenue est maintenue sous agitation à 90°C jusqu'à dissolution 15 complète du polydiol. On obtient une solution à 10% massique de copolymère polydiol Al-2. Composition C-2 (selon l'invention) est obtenue de la manière suivante : 8 g de la solution à 10% massique de copolymère polydiol Al-2 dans l'huile de base 20 groupe III préparée précédemment sont introduits dans un flacon. 65,4 mg de diester boronique A2-1 sont ajoutés à cette solution. La solution ainsi obtenue est maintenue sous agitation à 90°C jusqu'à dissolution complète du diester boronique. On obtient une solution à 10% massique de copolymère polydiol Al-2 et 20% molaire de diester boronique A2-1 par rapport aux fonctions diols du copolymère polydiol Al-2. 25 Composition D-2 (selon l'invention) est obtenue de la manière suivante : 8 g de la solution à 10% massique de copolymère polydiol Al-2 dans l'huile de base groupe III préparée précédemment sont introduits dans un flacon. 262 mg de diester boronique A21 sont ajoutés à cette solution. La solution ainsi obtenue est maintenue sous agitation à 90°C 30 jusqu'à dissolution complète du diester boronique. On obtient une solution à 10% massique de copolymère polydiol Al-2 et 80% molaire de diester boronique A2-1 par rapport aux fonctions diols du copolymère polydiol Al-2. Composition B-3 (hors invention) est obtenue de la manière suivante : 35 7,24 g de copolymère polydiol Al-3 et 65,2 g d'huile de base groupe III sont introduits dans un flacon. La solution ainsi obtenue est maintenue sous agitation à 90°C jusqu'à dissolution complète du polydiol. On obtient une solution à 10% massique de copolymère polydiol Al-3. Composition C-3 (selon l'invention) est obtenue de la manière suivante : 8 g de la solution à 10% massique de copolymère polydiol Al-3 dans l'huile de base groupe III préparée précédemment sont introduits dans un flacon. 28,2 mg de diester boronique 5 A2-1 sont ajoutés à cette solution. La solution ainsi obtenue est maintenue sous agitation à 90°C jusqu'à dissolution complète du diester boronique. On obtient une solution à 10% massique de copolymère polydiol Al-3 et 20% molaire de diester boronique A2-1 par rapport aux fonctions diols du copolymère polydiol Al-3. 10 Composition B-4 (hors invention) est obtenue de la manière suivante : 4,99 g de copolymère polydiol Al-4 et 44,4 g d'huile de base groupe III sont introduits dans un flacon. La solution ainsi obtenue est maintenue sous agitation à 90°C jusqu'à dissolution complète du polydiol. On obtient une solution à 10% massique de copolymère polydiol Al-4. 15 Composition C-4 (selon l'invention) est obtenue de la manière suivante : 6,01 g de la solution à 10% massique de copolymère polydiol Al-4 dans l'huile de base groupe III préparée précédemment sont introduits dans un flacon. 18,6 mg de diester boronique A2-1 sont ajoutés à cette solution. La solution ainsi obtenue est maintenue sous agitation à 90°C 20 jusqu'à dissolution complète du diester boronique. On obtient une solution à 10% massique de copolymère polydiol Al-4 et 20% molaire de diester boronique A2-1 par rapport aux fonctions diols du copolymère polydiol Al-4. Composition D-4 (selon l'invention) est obtenue de la manière suivante : 25 6,03 g de la solution à 10% massique de copolymère polydiol Al-4 dans l'huile de base groupe III préparée précédemment sont introduits dans un flacon. 74,7 mg de diester boronique A2-1 sont ajoutés à cette solution. La solution ainsi obtenue est maintenue sous agitation à 90°C jusqu'à dissolution complète du diester boronique. On obtient une solution à 10% massique de copolymère polydiol Al-4 et 80% molaire de 30 diester boronique A2-1 par rapport aux fonctions diols du copolymère polydiol Al-4. ^ Résultats obtenus en rhéologie Le comportement rhéologique de la composition C1-1 a été étudié pour une gamme de 35 température allant de 10°C à 110°C. Les résultats sont présentés en figure 5. La viscosité dynamique de la composition C1-1 varie à des faibles vitesses de cisaillement et pour des températures inférieures à 50°C. La composition C1-1 se déforme sous la contrainte du cisaillement pour des températures inférieures à 50°C. Pour des températures supérieures à 50°C, la viscosité dynamique de la composition C1-1 varie très faiblement ou ne varie pas à des faibles vitesses de cisaillement. La composition C1-1 ne se déforme plus sous la contrainte du cisaillement à ces températures. La viscosité relative des compositions A, B-1, C-1, D-1, B-2, C-2, D-2, B-3, C-3, D-3, B-4, C-4, D-4 a été étudiée. L'évolution de la viscosité relative de ces compositions est illustrée aux figures 6A-6D. En comparant les résultats obtenus, on observe que certains paramètres influencent la viscosité relative des compositions. L'influence de Lc (longueur moyenne de chaîne latérale pendante) Les copolymères polydiols Al-1 et Al-2 ont le même pourcentage de monomère diol M1 par chaîne, des masses molaires comparables, mais une longueur moyenne des chaînes alkyles des monomères différentes (Le = 13,8 et Le = 10,8 respectivement). L'évolution de la viscosité relative en fonction de la température pour les solutions 15 formulées à partir de ces polymères (Figure 6A et 6B) indique que la longueur moyenne des chaînes alkyles des monomères constituant le copolymère polydiol joue un rôle sur les propriétés rhéologiques des formulations. L'influence du pourcentage molaire de monomère diol (% diol) 20 Les copolymères polydiols A1-1 et Al-3 ont la même longueur moyenne des chaînes alkyles (Le), des masses molaires comparables mais un pourcentage de monomère diol M1 par chaîne squelettique différent (20% et 10% respectivement). L'évolution de la viscosité relative en fonction de la température pour les solutions formulées à partir de ces polymères (Figure 6A et 6C) indique que le pourcentage de monomère 25 diol par chaîne squelettique joue un rôle sur les propriétés rhéologiques des formulations. L'influence des masses molaires et des degrés de polymérisation (DP.) Les polydiols Al-3 et Al-4 ont le même pourcentage de monomère diol M1 par chaîne, la même longueur moyenne des chaînes alkyles (Le) mais des masses molaires (47 800 g/mol et 97 30 100 g/mol respectivement) et des degrés de polymérisation moyens en nombre sensiblement différents (DP. de 198 et 228 respectivement). L'évolution de la viscosité relative en fonction de la température pour les solutions formulées à partir de ces polymères (Figure 6.0 et 6.D) indique que la masse molaire des copolymères polydiols (Mn) joue un rôle sur les propriétés rhéologiques des formulations. 35 o 3.2 : Compositions à base de copolymères statistiques polydiols Al et composés A2 polymère ester boronique. ^ Compositions testées Copolymères Al : Un copolymère statistique poly(alkyl méthacrylate-co-alkyldiol méthacrylate) de l'invention est testé. Il s'agit du copolymère suivant : / Copolymère Al-1 : Ce copolymère comprend 20% molaire de monomères ayant des fonctions diol. La longueur moyenne de chaînes latérale est de 13,8 atomes de carbone. Sa masse molaire moyenne en nombre est de 49 600 g/mol. Son indice de polydispersité est de 1,51. Son degré de polymérisation moyen en nombre (DP.) est de 167. La masse molaire moyenne en nombre et l'indice de polydispersité sont mesurés par mesure de chromatographie d'exclusion stérique en utilisant une calibration polystyrène. Le copolymère Al-1 est obtenu selon l'un des protocoles décrit au paragraphe 1. Composé A2 : Le composé A2-2 est le polymère ester boronique obtenu selon le protocole décrit au paragraphe 2.2. Ce copolymère comprend 4% molaire de monomères ayant des fonctions ester boronique. La longueur moyenne de chaînes latérale est supérieure à 12 atomes de carbone. Sa masse molaire moyenne en nombre est de 37 200g/mol. Son indice de polydispersité est de 1,24. Son degré de polymérisation moyen en nombre (DP.) est de 166. La masse molaire moyenne en nombre et l'indice de polydispersité sont mesurés par mesure de chromatographie d'exclusion stérique en utilisant une calibration polystyrène. Huile de base lubrifiante L'huile de base lubrifiante utilisée dans les compositions à tester est l'huile du groupe III décrite précédemment au paragraphe 3.1. La composition A (hors invention) est utilisée comme référence est la même que la composition A utilisée au paragraphe 3.1. Composition B (hors invention) est obtenue de la manière suivante : La composition B est la même composition B-1 utilisée au paragraphe 3.1. Composition C (selon l'invention) est obtenue de la manière suivante : 4 g de la solution à 10% massique de copolymère polydiol Al-1 dans l'huile de base groupe III préparée précédemment sont introduits dans un flacon. 76,8 mg de polymère ester boronique A2-2 et 4 g de l'huile de base groupe III sont ajoutés à cette solution. La solution ainsi obtenue est maintenue sous agitation à 90°C jusqu'à dissolution complète du polymère ester boronique. On obtient une solution à 5% massique de copolymère polydiol Al-1 et 1% massique de 5 polymère ester boronique A2-2 par rapport à la masse totale de la composition. Composition D (selon l'invention) est obtenue de la manière suivante : 6 g de composition C précédente (c'est-à-dire une composition à 5% massique de copolymère polydiol Al-1 et 1% massique de polymère ester boronique A2-2 par rapport à la 10 masse totale de la composition) sont introduits dans un flacon. 61,9 mg de polymère ester boronique A2-2 sont ajoutés à cette solution. La solution ainsi obtenue est maintenue sous agitation à 90°C jusqu'à dissolution complète du polymère ester boronique. On obtient une solution à 5% massique de copolymère polydiol Al-1 et 2% massique de polymère ester boronique A2-2 par rapport à la masse totale de la composition. 15 Composition E (selon l'invention) est obtenue de la manière suivante : 3 g de la solution à 10% massique de copolymère polydiol Al-1 dans l'huile de base groupe III préparée précédemment sont introduits dans un flacon. 176 mg de polymère ester boronique A2-2 et 3 g de l'huile de base groupe III sont ajoutés à cette solution. La solution ainsi 20 obtenue est maintenue sous agitation à 90°C jusqu'à dissolution complète du polymère ester boronique. On obtient une solution à 5% massique de copolymère polydiol A1-1 et 3% massique de polymère ester boronique A2-2 par rapport à la masse totale de la composition. 25 ^ Résultats obtenus en rhéologie Le comportement rhéologique de la composition E a été étudié pour une gamme de température allant de 10°C à 110°C. Les résultats sont présentés en figure 7. La viscosité dynamique de la composition E varie à des faibles vitesses de cisaillement et pour des températures inférieures à 50°C. La composition E se déforme sous la contrainte du cisaillement pour des 30 températures inférieures à 50°C. Pour des températures supérieures à 50°C, la viscosité dynamique de la composition E varie très faiblement ou ne varie pas à des faibles vitesses de cisaillement. La composition E ne se déforme plus sous la contrainte du cisaillement à ces températures. 35 La viscosité relative des compositions A, B, C, D et E a été étudiée. L'évolution de la viscosité relative de ces compositions est illustrée à la figure 8. Cette figure indique que les systèmes polydiols/poly(ester boronique)s permettent de compenser de façon très significative la chute de viscosité naturelle de l'huile de base en fonction de la température. De plus, l'effet obtenu peut être régulé en jouant sur les concentrations massiques des différents polymères en solution dans l'huile de base III. REVENDICATIONS1. Copolymère statistique Al résultant de la copolymérisation : ^ d'au moins un premier monomère M1 de formule générale (I) : Ri H2C 0 Xi 0 OX2 (I) dans laquelle : R1 est choisi parmi le groupe formé par -H, -CH3, et -CH2-CH3; x est un nombre entier allant de 2 à 18; y est un nombre entier égal à 0 ou 1; X1 et X2, identiques ou différents, sont choisis parmi le groupe formé par l'hydrogène, le tétrahydropyranyle, le méthyloxyméthyle, le ter-butyle, le benzyle, le triméthylsilyle et le t-butyle diméthylsilyle ; ou bien 30 35 - X1 et X2 forment avec les atomes d'oxygène un pont de formule suivante R" 2 dans laquelle: - les étoiles (*) symbolisent les liaisons aux atomes d'oxygène, - R'2 et R"2, identiques ou différents, sont choisis parmi le groupe formé par l'hydrogène et un alkyle en C1-C11 de préférence le méthyle; ou bien - X1 et X2 forment avec les atomes d'oxygène un ester boronique de formule suivante RI"2 dans laquelle : - les étoiles (*) symbolisent les liaisons aux atomes d'oxygène,- R"'2 est choisi parmi le groupe formé par un aryle en C6-C18, un aralkyle en C7-C18 et alkyle en C2-C18, de préférence un aryle en C6-C18; ^ avec au moins un second monomère M2 de formule générale (II) : R2 H2C R3 dans laquelle : R2 est choisi parmi le groupe formé par -H, -CH3 et -CH2-CH3 R3 est choisi parmi le groupe formé par un aryle en C6-C18, un aryle en C6-C18 substitué par un groupement R'3, - C(0)-0-R' 3 -O-R'3 , -S-R'3 et -C(0)-N(H)-R'3 avec R'3 un groupe alkyle en Cl-C30. 2. Copolymère selon la revendication 1 résultant de la copolymérisation d'au moins un monomère M1 avec au moins deux monomères M2 ayant des groupes R3 différents. 3. Copolymère selon la revendication 2 dans lequel un des monomères M2 a pour formule 20 générale (II-A) : 25 H2C (II-A) dans laquelle : - R2 est choisi parmi le groupe formé par -H, -CH3 et -CH2-CH3 - R"3 est un groupe alkyle en Ci-C14, 30 et l'autre monomère M2 a pour formule générale (II-B) : H2C 0 O 35 R"' 3 (II-B) dans laquelle : R2 est choisi parmi le groupe formé par -H, -CH3 et -CH2-CH3R"'3 est un groupe alkyle en C15-C30. 4. Copolymère selon l'une des revendications 1 à 3, dans lequel les chaînes latérales du copolymère ont une longueur moyenne allant de 8 à 20 atomes de carbone, de préférence de 9 à 15 5 atomes de carbone. 5. Copolymère selon l'une des revendications 1 à 4 ayant un pourcentage molaire de monomère M1 de formule (I) allant de 1 à 30%, de préférence de 5 à 25%, de manière plus préférée allant de 9 à 21%. 10 6. Copolymère selon l'une des revendications 1 à 5 ayant un degré de polymérisation moyen en nombre allant de 100 à 2000, de préférence de 150 à 1000. 7. Copolymère selon l'une des revendications 1 à 6 ayant un indice de polydispersité (Ip) allant 15 de 1,05 à 3,75 ; de préférence allant de 1,10 à 3,45. 8. Procédé de préparation d'un copolymère statistique selon l'une des revendications 1 à 7 comprenant au moins une étape de polymérisation (a) dans laquelle on met en contact au moins : i) un premier monomère M1 de formule générale (I) : 20 0 H2C 25 Xi 0 OX2 (I) 30 dans laquelle : R1 est choisi parmi le groupe formé par -H, -CH3, -CH2-CH3 x est un nombre entier allant de 2 à 18; y est un nombre entier égal à 0 ou 1; X1 et X2, identiques ou différents, sont choisis parmi le groupe formé par 35 l'hydrogène, le tétrahydropyranyle, le méthyloxyméthyle, le ter-butyle, le benzyle, le triméthylsilyle et le t-butyle diméthylsilyle ; ou bien - X1 et X2 forment avec les atomes d'oxygène un pont de formule suivantedans laquelle: - les étoiles (*) symbolisent les liaisons aux atomes d'oxygène, - R'2 et R"2, identiques ou différents, sont choisis parmi le groupe formé par l'hydrogène et un alkyle en C1-C11 de préférence le méthyle; ou bien - X1 et X2 forment avec les atomes d'oxygène un ester boronique de formule suivante RI"2 dans laquelle : - les étoiles (*) symbolisent les liaisons aux atomes d'oxygène, - R"'2 est choisi parmi le groupe formé par un aryle en C6-C18, un aralkyle en C7-C18 et alkyle en C2-C18, de préférence un aryle en C6-C18; ii) au moins un second monomère M2 de formule générale (II) : H2C R2 ( R3 dans laquelle : R2 est choisi parmi le groupe formé par -H, -CH3 et -CH2-CH3 R3 est choisi parmi le groupe formé par un aryle en C6-C18, un aryle en C6-C18 substitué par un groupement R'3, - C(0)-0-R' 3 -O-R'3 , -S-R'3 et -C(0)-N(H)-R'3 avec R'3 un groupe alkyle en C1-C30 iii) au moins une source de radicaux libres. 9. Procédé selon la revendication 8 comprenant en outre iv) au moins un agent de transfert de chaîne. 10. Procédé de préparation d'un copolymère statistique selon l'une des revendications 1 à 7, le procédé comprenant - - au moins une étape de polymérisation (a) telle que définie à l'une des revendications 8 et 9,dans laquelle les monomères M1 et M2 sont choisis avec Xi et X2 différents de l'hydrogène, et en outre au moins une étape de déprotection (b) des fonctions diol du copolymère obtenu à l'issue de l'étape (a), de façon à obtenir un copolymère dans lequel Xi et X2 identiques et sont un atome d'hydrogène. 11. Composition résultant du mélange d'au moins : un copolymère statistique Al selon l'une des revendications 1 à 7 ; et un composé A2 comprenant au moins deux fonctions esters boroniques. 12. Composition selon la revendication 11 dans laquelle le composé A2 est un composé de formule (III) III 20 dans laquelle : w1 et w2, identiques ou différents sont des nombres entiers choisis entre 0 et 1 ; R4, R5, R6 et R7, identiques ou différents sont choisis parmi le groupe formé par l'hydrogène et un groupe hydrocarboné ayant de 1 à 24 atomes de carbone, de préférence entre 4 et 18 atomes de carbone, de préférence entre 6 et 14 atomes de 25 carbone ; L est un groupement de liaison divalent et choisi parmi un aryle en C6-C18, un aralkyle en C6-C18 et une chaîne hydrocarbonée en C2-C24. 13. Composition selon la revendication 11 dans laquelle le composé A2 est un copolymère 30 statistique résultant de la copolymérisation - d'au moins un monomère M3 de formule (IV) : R10 10 15 R6 0 O B-0 \ / B-L 0 R7 35 O B-M / O \ X-(R0) )/u H2C R11 R9 (IV)dans laquelle : t est un nombre entier égal à 0 ou 1 ; u est un nombre entier égal à 0 ou 1 ; M et R8 sont des groupements de liaison divalents, identiques ou différents, choisis parmi le groupe formé par un aryle en C6-C18, un aralkyle en C7-C24 et un alkyle en C2-C24, de préférence un aryle en C6-C18, X est une fonction choisie parmi le groupe formé par -0-C(0)-, -C(0)-0-, -C(0)-N(H)-, -N(H)-C(0)- , -S- , -N(H)- , -N(R'4)- et -O- avec R'4 une chaîne hydrocarbonée comprenant de 1 à 15 atomes de carbone; R9 est choisi parmi le groupe formé par -H, -CH3 et -CH2-CH3; R10 et R11 identiques ou différents sont choisis parmi le groupe formé par l'hydrogène et un groupe hydrocarboné ayant de 1 à 24 atomes de carbone, de préférence entre 4 et 18 atomes de carbone, de préférence entre 6 et 14 atomes de carbone ; - avec au moins un second monomère M4 de formule générale (V) : R12 H2C R13 (V) dans laquelle : R12 est choisi parmi le groupe formé par -H, -CH3 et -CH2-CH3 R13 est choisi parmi le groupe formé par un aryle en C6-C18, un aryle en C6-C18 substitué par un groupement R'13, -C(0)-0-R'13, -0-R'13, -S-R'13 et -C(0)-N(H)-R' 13 avec R' 13 un groupe alkyle en C1-C25 . 14. Composition selon la revendication 13 dans laquelle la chaîne formée par l'enchaînement des groupes R10, M, X et (R8)' avec u égal à 0 ou 1 du monomère de formule générale (IV) présente un nombre total d'atomes de carbone allant de 8 à 38, de préférence de 10 à 26. 15. Composition selon l'une des revendications 13 à 14, dans laquelle les chaînes latérales du copolymère A2 ont une longueur moyenne supérieure ou égale à 8 atomes de carbone, de préférence allant de 11 à 16 atomes de carbone. 16. Composition selon l'une des revendications 13 à 15 dans laquelle le copolymère A2 a un 35 pourcentage molaire de monomère de formule (IV) allant de 0,25 à 20%, de préférence de 1 à 10%. 17. Composition selon l'une des revendications 13 à 16, dans laquelle le copolymère A2 a un degré de polymérisation moyen en nombre allant de 50 à 1500, de préférence de 80 à 800. 18. Composition selon l'une des revendications 13 à 17, dans laquelle le copolymère A2 a un indice de polydispersité (Ip) allant de 1,04 à 3,54 ; de préférence allant de 1,10 à 3,10. 19. Composition selon l'une des revendications 11 à 18 dans laquelle la teneur en copolymère Al va de 0,1% à 50% en poids par rapport au poids total de la composition. 20. Composition selon l'une des revendications 11 à 19 dans laquelle la teneur en composé A2 va de 0,1% à 50% en poids par rapport au poids total de la composition. 21. Composition selon l'une des revendications 11 à 20 à dans laquelle le ratio massique entre le copolymère Al et le composé A2 (ratio Al/A2) va de 0,005 à 200, de préférence de 0,05 à 20, de manière encore plus préférée de 0,1 à 10. 22. Composition selon l'une quelconque des revendications 11 à 21 comprenant en outre au moins un additif choisi parmi le groupe formé par les polymères, les pigments, les colorants, les charges, les plastifiants, les fibres, les antioxydants, les additifs pour lubrifiants, les agents de compatibilité, les agents anti-mousses, les additifs dispersants, les promoteurs d'adhérences et les stabilisants.20